(57)【要約】  灰色または緑色の色合いを呈するガラス物品の実施形態について記載する。１つ以上の実施形態では、ガラス物品は、ＳｉＯ２、Ａｌ２Ｏ３、Ｂ２Ｏ３、またはＭｇＯ、ゼロではない量のアルカリ金属酸化物（Ｒ２Ｏ）、約−０．５〜約１．５の範囲のＲ２Ｏ−Ａｌ２Ｏ３；および、最大で１モル％までのＦｅ２Ｏ３を含むガラス組成物を含む。１つ以上の実施形態では、ガラス組成物は、約１以上のＲ２ＯのＡｌ２Ｏ３に対する比と、Ｎａ２Ｏと、０〜１３モル％のＭｇＯと、Ｋ２Ｏ、ＳｎＯ２およびＴｉＯ２のうちの少なくとも１つとを含む。このようなガラス物品を含む積層体および該ガラス物品の製造方法についても記載する。
2020512253.tif 000002
【特許請求の範囲】
【請求項１】
ガラス組成物を含むガラス物品であって、該ガラス組成物が、
約４０モル％〜約８０モル％の範囲の量のＳｉＯ２；
約４モル％を超える量のＡｌ２Ｏ３；
約６モル％未満の量のＣａＯ；
Ｂ２Ｏ３またはＭｇＯ（ＭｇＯは約０〜約１３モル％の範囲の量で存在する）；
ゼロではない量のアルカリ金属酸化物（Ｒ２Ｏ）であって、ガラス物品におけるＲ２ＯとＡｌ２Ｏ３の量との差が、約−０．５〜約１．５の範囲内にある、Ｒ２Ｏ；および
Ｆｅ２Ｏ３として表されるＦｅであって、最大で約１モル％までの量で存在する、Ｆｅ
を含む、ガラス物品。
【請求項２】
前記ガラス物品が、０．７ｍｍの厚さを有する場合に、約３００ｎｍ〜約２５００ｎｍの範囲の波長にわたり、約８８％以下の平均全日射透過率を示す、請求項１に記載のガラス物品。
【請求項３】
前記ガラス物品が、０．７ｍｍの厚さにおいて、約３８０ｎｍ〜約７８０ｎｍの範囲の波長にわたり、約７５％〜約８５％の範囲の平均透過率を示す、請求項１または２に記載のガラス物品。
【請求項４】
Ｒ２ＯのＡｌ２Ｏ３に対する組成比が約０．８〜約１．５の範囲内にある、請求項１〜３のいずれか一項に記載のガラス物品。
【請求項５】
前記ガラス組成物がＬｉ２Ｏをさらに含む、請求項１〜４のいずれか一項に記載のガラス物品。
【請求項６】
Ｄ６５光源下における、ＣＩＥ  Ｌ＊ａ＊ｂ＊（ＣＩＥＬＡＢ）色空間の下で、ａ＊が約−２〜約５の範囲内にあり、ｂ＊が約−１〜約１０の範囲内にあり、Ｌ＊が約５５〜約９８の範囲内にある、透過率の色座標をさらに示す、請求項１〜５のいずれか一項に記載のガラス物品。
【請求項７】
Ｆｅ２Ｏ３として表されるＦｅの合計量が、約０．１モル％〜約１モル％の範囲の量で存在する、請求項１〜６のいずれか一項に記載のガラス物品。
【請求項８】
第１のガラス層；
前記第１のガラス層上に配置された中間層；および
前記第１のガラス層の反対側の前記中間層上に配置された第２のガラス層
を含む、積層体であって、
前記第１のガラス層および前記第２のガラス層の一方または両方が、請求項１〜７のいずれか一項に記載のガラス物品を含む、
積層体。
【請求項９】
前記第１のガラス層および前記第２のガラス層の一方または両方が１．６ｍｍ未満の厚さを含む、請求項８に記載の積層体。
【請求項１０】
前記第１のガラス層および前記第２のガラス層の一方または両方が強化されている、請求項８または９に記載の積層体。
【発明の詳細な説明】
【関連出願の相互参照】
【０００１】
本出願は、その内容が依拠され、その全体がここに参照することによって本願に援用される、２０１６年１１月２２日出願の米国仮特許出願第６２／４２５，１２２号の米国法典第３５編特許法１１９条に基づく優先権の利益を主張する。
【技術分野】
【０００２】
本開示はガラス組成物および積層体に関し、より詳細には、自動車および建築用途に使用するための日射性能特性を示すガラス組成物および薄い積層体に関する。
【背景技術】
【０００３】
ガラスは、その光学的透明度および耐久性の理由から、窓に頻繁に使用されている。自動車用の窓ガラスおよび内装用途ならびに建築用途では、引っかき傷および衝撃による損傷に抵抗するために、ガラス強度を増強することができる。ガラスはまた、比較的緻密であり、自動車または建築用部品の重量を増加させ、それによって燃料効率を低下させ、温室効果ガスの排出を増加させる。
【０００４】
現在、自動車および建築用途は、熱強化された厚いモノリス型のガラス物品または基板を使用している。このような物品は、約３ｍｍ以上の厚さを有する。幾つかの用途では、別々に熱強化され、介在ポリマー層に接合されるかまたはエアギャップによって分離されている、２つのより薄いガラス物品（約１．６ｍｍ〜約２．１ｍｍの範囲の厚さを有する）を含む積層体が用いられる。既存の積層構造は、モノリス型の構成よりも軽量化され、音響性能の向上をもたらすが、より薄いガラス物品に対して現在利用可能な強化の限界の理由から、耐久性が低下してしまう。
【０００５】
熱強化は、厚いガラス物品に一般的に使用されており、典型的には、ガラスの厚さ全体の２１％に及ぶ厚い圧縮層をガラス表面に生成するために使用することができる。しかしながら、このような熱強化されたガラス物品の表面圧縮応力の大きさは比較的低く、典型的には約１００ＭＰａ未満である。さらには、熱強化は、薄いガラス物品（例えば、約２ｍｍ未満の厚さを有するガラス物品）に対しては、ますます効果がなくなる。対照的に、イオン交換法を使用する化学強化は、高レベルの圧縮応力（例えば、約１，０００ＭＰａほどの大きさ）を生み出すことができ、非常に薄いガラスに適している。
【０００６】
自動車用の窓ガラスはまた、紫外線（ＵＶ）、可視光（Ｖｉｓ）、および全天日射スペクトルにおけるある特定の透過特性を含む日射性能特性も必要とする。建築用途で用いられる窓もまた、同様の日射性能特性を必要としうる。光スペクトルの異なる領域での選択的吸収は、遷移金属を添加することによって達成することができる。例えば鉄は、光スペクトルの全ての領域において選択的吸収を有することから、ガラスに対する一般的な添加物である。吸収または透過の量は、吸収剤および光路（すなわちガラス物品の厚さ）に応じて決まる。より薄いガラス物品は、同じ組成を有するより厚いガラス物品と同じまたは同様の透過特性を示すために、より多くのドーパントを必要とする。
【発明の概要】
【発明が解決しようとする課題】
【０００７】
したがって、積層体に使用することができる薄いガラス物品を形成することができるガラス組成物が必要とされており、結果として得られる物品は、所望の程度まで化学的に強化することができ、該物品および積層体は、幾つかの自動車および建築用途が所望する日射性能を示す。
【課題を解決するための手段】
【０００８】
本開示の第１の態様は、灰色の色合いを示すガラス物品に関する。幾つかの事例では、ガラス物品は強化することができる。１つ以上の実施形態では、ガラス物品は、０．７ｍｍの厚さを有する場合に、約３００ｎｍ〜約２５００ｎｍの範囲の波長にわたり、約８８％以下の平均全日射透過率を示す。幾つかの実施形態では、ガラス物品は、約３８０ｎｍ〜約７８０ｎｍの範囲の波長にわたり、０．７ｍｍの厚さにおいて、約７５％〜約８５％の範囲の平均透過率を示す。ガラス物品は、Ｄ６５光源下における、ＣＩＥ  Ｌ＊ａ＊ｂ＊（ＣＩＥＬＡＢ）色空間の下で、ａ＊が約−２〜約５の範囲内にあり、ｂ＊が約−１〜約１０の範囲内にあり、Ｌ＊が約５５〜約９８の範囲内にある、透過率の色座標を示しうる。
【０００９】
１つ以上の実施形態では、ガラス物品は、約４０モル％〜約８０モル％の範囲の量のＳｉＯ２と、約４モル％を超える量のＡｌ２Ｏ３と、約６モル％未満の量のＣａＯと、Ｂ２Ｏ３またはＭｇＯ（ＭｇＯは約０〜約１３モル％の範囲の量で存在する）と、ゼロではない量のアルカリ金属酸化物（Ｒ２Ｏ）であって、ガラス物品におけるＲ２ＯとＡｌ２Ｏ３の量との差が、約−０．５〜約１．５の範囲内にある、Ｒ２Ｏと、Ｆｅ２Ｏ３として表されるＦｅであって、最大で約１モル％までの量で存在する、Ｆｅとを含むガラス組成物を含む。１つ以上の実施形態では、Ｆｅ２Ｏ３として表されるＦｅの合計量は、約０．１モル％〜約１モル％の範囲の量で存在する。１つ以上の特定の実施形態では、ガラス組成物は、約６０モル％〜７５モル％の範囲の量のＳｉＯ２と、約８モル％〜約１４モル％の範囲の量のＡｌ２Ｏ３と、約６モル％〜約１０モル％の範囲の量のＢ２Ｏ３と、約６モル％〜約１４モル％の範囲の量のＲ２Ｏと、約０モル％〜約２モル％の範囲の量のＭｇＯとを含みうる。
【００１０】
１つ以上の実施形態では、ガラス組成物は、約０．２モル％以下の量のＳｎＯ２をさらに含む。１つ以上の実施形態では、ガラス組成物は、約１．５以下または約０．８〜約１．５の範囲内にある、Ｒ２ＯのＡｌ２Ｏ３に対する組成比をさらに含む。幾つかの事例では、ガラス組成物は、Ｌｉ２Ｏをさらに含む。
【００１１】
ガラス組成物は、Ｃｏ３Ｏ４として表されるＣｏの合計量を、約０．００１モル％〜０．００７モル％の範囲の量で含みうる。幾つかの実施形態では、ガラス組成物は、ＮｉＯ、Ｖ２Ｏ５、およびＴｉＯ２のうちのいずれか１つ以上をさらに含む。
【００１２】
本開示の第２の態様は、緑色の色合いを示すガラス物品に関する。幾つかの事例では、ガラス物品は強化することができる。１つ以上の実施形態では、ガラス物品は０．７ｍｍの厚さを有し、該ガラス物品は、約３００ｎｍ〜約２５００ｎｍの範囲の波長にわたり、約８８％以下の平均全日射透過率を示す。幾つかの事例では、ガラスが０．７ｍｍの厚さを有する場合に、ガラス物品は、約３８０ｎｍ〜約７８０ｎｍの範囲の波長にわたり、約７５％〜約８５％の範囲の平均透過率を示す。幾つかの実施形態では、ガラス物品は、Ｄ６５光源下における、ＣＩＥ  Ｌ＊ａ＊ｂ＊（ＣＩＥＬＡＢ）色空間の下で、ａ＊が約−１０〜約０の範囲内にあり、ｂ＊が約−３〜約１０の範囲内にあり、Ｌ＊が約８０〜約９５の範囲内にある、透過率の色座標を示す。
【００１３】
１つ以上の実施形態では、ガラス物品は、約４０モル％〜約８０モル％の範囲の量のＳｉＯ２と、約５％モル％を超える量のＡｌ２Ｏ３と、合計量のアルカリ金属酸化物（Ｒ２Ｏ）であって、Ｒ２ＯのＡｌ２Ｏ３に対する比が約１以上（または約１〜約１２）である、Ｒ２Ｏと、Ｎａ２Ｏと、約０〜約１３モル％の範囲の量のＭｇＯと、Ｋ２Ｏ、ＳｎＯ２およびＴｉＯ２のうちの少なくとも１つ（Ｋ２Ｏは１モル％を超える量で存在し、ＴｉＯ２は約２．５モル％未満の量で存在する）と、約１０を超えるＮａ２ＯのＫ２Ｏに対する比とを含むガラス組成物を含む。幾つかの実施形態では、ガラス組成物は、約０．２モル％以下の量のＳｎＯ２をさらに含む。任意選択的に、ガラス組成物は、実質的にＬｉ２Ｏを含まない。１つ以上の実施形態のガラス組成物は、実質的にＢ２Ｏ３を含まなくてよい。１つ以上の特定の実施形態では、ガラス組成物は、約６０モル％〜７５モル％の範囲の量のＳｉＯ２と、約６モル％〜約１２モル％の範囲の量のＡｌ２Ｏ３と、約１０モル％〜約１６モル％の範囲の量のＲ２Ｏと、約１モル％〜約１０モル％の範囲の量のＭｇＯとを含む。
【００１４】
１つ以上の実施形態では、ガラス組成物は、Ｆｅ２Ｏ３として表されるＦｅをさらに含み、該Ｆｅ２Ｏ３として表されるＦｅの合計量は約０モル％〜約１モル％の範囲内にある。幾つかの事例では、ガラス組成物は、ＮｉＯ、Ｖ２Ｏ５、Ｃｏ（Ｃｏ３Ｏ４として表される）、およびＴｉＯ２のうちのいずれか１つ以上をさらに含む。
【００１５】
本開示の第３の態様は、第１のガラス層；第１のガラス層上に配置された中間層；および、第１のガラス層の反対側の中間層上に配置された第２のガラス層を含み、第１のガラス層および第２のガラス層の一方または両方が、１つ以上の実施形態に従う本明細書に記載されるガラス物品を含む、積層体に関する。幾つかの実施形態では、第１のガラス層および第２のガラス層の一方または両方が１．６ｍｍ未満の厚さを含む。幾つかの実施形態では、第１のガラス層および第２のガラス層の一方または両方が強化されている。
【００１６】
本開示の第４の態様は、１つ以上の実施形態に従う本明細書に記載されるガラス物品の成形方法に関する。１つ以上の実施形態では、本方法は、バッチ組成物を約１３００℃超の温度で溶融し、溶融ガラスを形成する工程を含み、該バッチ組成物は、鉄源および１つ以上の実施形態に従う本明細書に記載されるガラス組成物を含む。本方法は、溶融ガラスをシートへと成形する工程を含む。
【００１７】
本方法の１つ以上の実施形態では、バッチ組成物は、約０．２未満の酸素フガシティーを含む環境で溶融される。鉄源は、Ｆｅ２Ｏ３、Ｆｅ３Ｏ４、およびシュウ酸鉄のうちのいずれか１つ以上を含みうる。幾つかの事例では、バッチを溶融する工程は、バッチに還元剤を添加する工程を含む。還元剤としては、炭素および炭素含有化合物を挙げることができる。
【００１８】
本開示の第５の態様は、内部を含む本体；内部と連通している本体の開口部；開口部に配置された窓であって、本明細書に記載される１つ以上の実施形態によるガラス物品または積層体を含む、窓を含む車両に関する。
【００１９】
特に指定しない限り、本明細書に開示されるガラス組成物は、酸化物基準で分析した、モルパーセント（モル％）で記載される。追加の特徴及び利点は、以下の詳細な説明に記載され、一部には、その説明から当業者に容易に明らかとなり、あるいは、以下の詳細な説明、特許請求の範囲、並びに添付の図面を含めた本明細書に記載される実施形態を実施することによって認識されよう。
【００２０】
前述の概要及び後述する詳細な説明はいずれも、単なる例示であり、特許請求の範囲の性質及び特徴を理解するための概観または枠組みを提供することが意図されていることが理解されるべきである。添付の図面は、さらなる理解を提供するために含まれ、本明細書に組み込まれて、その一部を構成する。図面は、１つ以上の実施形態を例証しており、その説明とともに、さまざまな実施形態の原理および動作を説明する役割を担う。
【図面の簡単な説明】
【００２１】
【図１】１つ以上の実施形態によるガラス物品の側面図
【図２】１つ以上の実施形態によるガラス物品の側面図
【図３】１つ以上の実施形態によるガラス物品を含む積層体の側面図
【図４】１つ以上の実施形態によるガラス物品を含む積層体の側面図
【図５】１つ以上の実施形態によるガラス物品を含む冷間成形された積層体の側面図
【図６】図５の冷間成形された積層体の分解側面図
【図７】１つ以上の実施形態によるガラス物品または積層体を含む車両を示す図
【図８】実施例３０〜４７の平均全日射透過率（％Ｔｔｓ）および可視スペクトルに沿った透過率（％Ｔｖｉｓ）を示すグラフ
【図９】実施例１〜４７についてのａ＊およびｂ＊値（Ｄ６５光源を使用して測定）を示すグラフ
【図１０】実施例３０〜４７についてのＦｅ２Ｏ３量（モル％）の関数としての平均全日射透過率（％Ｔｔｓ）および可視スペクトルに沿った平均透過率（％Ｔｖｉｓ）を示すグラフ
【図１１】実施例３０〜４７についてのＦｅ２Ｏ３量（モル％）の関数としてのＵＶスペクトルに沿った平均透過率（％Ｔｕｖ）を示すグラフ
【図１２】実施例１〜３７および実施例７〜４７についてのａ＊およびｂ＊値（Ｄ６５光源を使用して測定）を示すグラフ
【図１３】実施例１〜３７についての対応するＬ＊値（Ｄ６５光源を使用して測定）を示すグラフ
【図１４】実施例５７〜６０、６７〜７１、および７７〜７９における、鉄の酸化還元状態の関数としての可視スペクトルに対する平均透過率（％Ｔｖｉｓ）および全日射透過（％Ｔｔｓ）を示すグラフ
【図１５】実施例４８〜８５についてのａ＊およびｂ＊値（Ｄ６５光源を使用して測定）を示すグラフ
【図１６】実施例４８〜８５についてのＬ＊値（Ｄ６５光源を使用して測定）を示すグラフ
【図１７】実施例４８〜５１、５３〜５４、５７〜６０、６２、６４、６７〜７１、７７〜７９および８５についてのＦｅ２Ｏ３量（モル％）の関数としての平均全日射透過率（％Ｔｔｓ）のグラフ
【発明を実施するための形態】
【００２２】
これより、例が添付の図面に示されている、さまざまな実施形態について詳細に言及する。
【００２３】
本開示の態様は、約３００ｎｍ〜約２５００ｎｍの波長範囲に沿った平均全日射透過率（Ｔｔｓ）に関する日射性能を示すガラス物品に関する。幾つかの事例では、ガラス物品の日射性能は、約３００ｎｍから最大で約３８０ｎｍまたは４００ｎｍの範囲のＵＶスペクトルに沿った平均透過率（Ｔｕｖ−３８０またはＴｕｖ−４００）、および、約４００ｎｍ〜約７８０ｎｍの範囲の可視スペクトルに沿った平均透過率（Ｔｖｉｓ）など、特定の波長範囲に関して説明することができる。
【００２４】
１つ以上の実施形態によれば、ガラス物品は、ある特定の遷移金属（例えば、鉄、コバルト、バナジウム、およびニッケル）を有する組成物を含む。１つ以上の実施形態では、組成物は、機械的強化、化学的強化、熱的強化、またはこのような強化方法の組合せを含む、さまざまな方法によって強化可能であると説明することができる。幾つかの実施形態では、ガラス物品は、平均透過性能が約１．６ｍｍ未満のガラス物品の厚さにおいて維持されるように、鉄の酸化還元状態を制御しながら強化することができる。幾つかの実施形態では、ガラス物品は、着色され、緑色または灰色のうちの１つ以上を呈するものとして説明することができる。
【００２５】
鉄およびコバルトなどの遷移金属は、着色のためにガラス物品に使用されているが、一方バナジウムおよびニッケルもまた、ある特定の波長範囲に沿った透過率を調整するために、鉄および／またはコバルトと共に使用することができる。ガラス物品の組成は、特定の波長範囲に沿った色および吸収に影響を与える、鉄の溶媒和または配位の状態に影響を及ぼすことによって、鉄の酸化還元平衡に影響を及ぼすことができる。鉄を過アルカリガラス組成物に添加すると、緑色の色合いとなる。しかしながら、電荷平衡化されたガラス組成物は灰褐色の色合いを呈する。１つ以上の実施形態では、ガラス物品は、例えば鉄源、還元鉄（すなわちシュウ酸鉄）または酸化鉄（三酸化鉄）の選択など、原料の選択によって、鉄の酸化還元平衡を維持する。
【００２６】
より詳細に論じられるように、本明細書に記載されるガラス物品は、ある特定の日射性能を必要とする用途の積層体に使用することができ、ポリマー中間層または紫外線を吸収する他の材料の必要性を排除することができる。さらには、本明細書に記載されるガラス物品は、約１．６ｍｍ〜約２．５ｍｍの厚さを有する、より厚いソーダ石灰ガラス物品に匹敵する日射透過性能を低減された厚さで達成することができる。したがって、このようなガラス物品は、依然として日射性能を提供しつつ、大幅な軽量化をもたらすことができる。
【００２７】
本開示の第１の態様は、灰色の色合いを示すガラス物品に関する。１つ以上の実施形態では、ガラスは、ガラス物品が０．７ｍｍの厚さを有する場合に、約３００ｎｍ〜約２５００ｎｍの範囲の波長にわたり、約８８％以下の平均全日射透過率を示す。１つ以上の実施形態では、このガラス物品は、約４０モル％〜約８０モル％の範囲の量のＳｉＯ２と、約４モル％を超える量のＡｌ２Ｏ３と、ゼロではない量のアルカリ金属酸化物（Ｒ２Ｏ）であって、ガラス物品におけるＲ２ＯとＡｌ２Ｏ３の量との差が、約−０．５〜約１．５の範囲内にある、Ｒ２Ｏと、Ｆｅ２Ｏ３として表されるＦｅであって、最大で約１モル％までの量で存在する、Ｆｅとを含むガラス組成物を含む。１つ以上の実施形態では、ガラス組成物は、約６モル％未満の量のＣａＯと、Ｂ２Ｏ３およびＭｇＯの一方または両方とを含む。
【００２８】
本開示の第２の態様は、緑色の色合いを示すガラス物品に関する。１つ以上の実施形態では、このガラス物品は、約４０モル％〜約８０モル％の範囲の量のＳｉＯ２と、約４モル％を超える量のＡｌ２Ｏ３と、ゼロではない量のアルカリ金属酸化物（Ｒ２Ｏ）であって、ガラス組成物が、約１以上のＲ２ＯのＡｌ２Ｏ３に対する組成比を示す、Ｒ２Ｏと、Ｎａ２Ｏと、約０〜約１３モル％の範囲の量のＭｇＯと、Ｋ２Ｏ、ＳｎＯ２およびＴｉＯ２のうちのいずれか１つと、約１０を超えるＮａ２ＯのＫ２Ｏに対する組成比とを含むガラス組成物を含む。
【００２９】
１つ以上の実施形態では、ガラス組成物は、ＳｉＯ２を、約４０モル％〜約８０モル％、約４２モル％〜約８０モル％、約４４モル％〜約８０モル％、約４６モル％〜約８０モル％、約４８モル％〜約８０モル％、約５０モル％〜約８０モル％、約５２モル％〜約８０モル％、約５４モル％〜約８０モル％、約５６モル％〜約８０モル％、約５８モル％〜約８０モル％、約６０モル％〜約８０モル％、約６２モル％〜約８０モル％、約６４モル％〜約８０モル％、約６５モル％〜約８０モル％、約６６モル％〜約８０モル％、約６８モル％〜約８０モル％、約７０モル％〜約８０モル％、約４０モル％〜約７８モル％、約４０モル％〜約７６モル％、約４０モル％〜約７５モル％、約４０モル％〜約７４モル％、約４０モル％〜約７２モル％、約４０モル％〜約７０モル％、約４０モル％〜約６８モル％、約４０モル％〜約６６モル％、約４０モル％〜約６５モル％、約４０モル％〜約６４モル％、約４０モル％〜約６２モル％、約４０モル％〜約６０モル％、約６０モル％〜約７５モル％、約６２モル％〜約７５モル％、約６４モル％〜約７５モル％、約６５モル％〜約７５モル％、または約６７モル％〜約７０モル％の範囲の量、並びにそれらの間のすべての範囲および部分範囲の量で含む。
【００３０】
１つ以上の実施形態では、ガラス組成物は、約４モル％を超える量、または約５モル％を超える量のＡｌ２Ｏ３を含む。１つ以上の実施形態では、ガラス組成物は、約４モル％超〜約２０モル％、約５モル％〜約２０モル％、約６モル％〜約２０モル％、約８モル％〜約２０モル％、約１０モル％〜約２０モル％、約１２モル％〜約２０モル％、１４モル％〜約２０モル％、約４モル％超〜約１８モル％、約４モル％超〜約１６モル％、約４モル％超〜約１５モル％、約４モル％超〜約１４モル％、約４モル％超〜約１２モル％、５モル％〜約１８モル％、５モル％〜約１６モル％、５モル％〜約１５モル％、５モル％〜約１４モル％、５モル％〜約１３モル％、約５モル％〜約１２モル％、６モル％〜約１８モル％、６モル％〜約１６モル％、６モル％〜約１５モル％、６モル％〜約１４モル％、６モル％〜約１３モル％、約６モル％〜約１２モル％、８モル％〜約１６モル％、８モル％〜約１４モル％、１０モル％〜約１６モル％、または１１モル％〜約１４モル％の範囲、並びにそれらの間のすべての範囲および部分範囲のＡｌ２Ｏ３を含む。
【００３１】
１つ以上の実施形態では、ガラス組成物は、０モル％より大きい、Ｒ２Ｏの合計量（Ｌｉ２Ｏ、Ｎａ２Ｏ、Ｋ２Ｏ、Ｒｂ２Ｏ、およびＣｓ２Ｏなどのアルカリ金属酸化物の合計量である）を含みうる。幾つかの実施形態では、ガラス組成物は、Ｒ２Ｏの合計量を、０．１モル％〜約２０モル％、０．１モル％〜約１８モル％、０．１モル％〜約１６モル％、０．１モル％〜約１４モル％、０．１モル％〜約１２モル％、約１モル％〜約２０モル％、約１モル％〜約１８モル％、約１モル％〜約１６モル％、約１モル％〜約１４モル％、約１モル％〜約１２モル％、約４モル％〜約２０モル％、約４モル％〜約１８モル％、約４モル％〜約１６モル％、約４モル％〜約１４モル％、約４モル％〜約１２モル％、約６モル％〜約２０モル％、約６モル％〜約１８モル％、約６モル％〜約１６モル％、約６モル％〜約１４モル％、約６モル％〜約１２モル％、約８モル％〜約２０モル％、約８モル％〜約１８モル％、約８モル％〜約１６モル％、約８モル％〜約１４モル％、約８モル％〜約１２モル％、約１０モル％〜約２０モル％、約１０モル％〜約１８モル％、約１０モル％〜約１６モル％、約１０モル％〜約１４モル％、または約１０モル％〜約１２モル％の範囲、並びにそれらの間のすべての範囲および部分範囲で含む。１つ以上の実施形態では、ガラス組成物は、Ｒｂ２Ｏ、Ｃｓ２Ｏ、またはＲｂ２ＯとＣｓ２Ｏの両方を実質的に含まなくてよい。本明細書で用いられる場合、組成物の成分に関して語句「実質的に含まない」とは、その成分が、最初のバッチ処理中に組成物に積極的にまたは意図的には添加されないが、不純物として約０．００１モル％未満の量で存在しうることを意味する。
【００３２】
１つ以上の実施形態では、ガラス組成物は、Ｌｉ２Ｏを、約１モル％以上、約２モル％以上、約３モル％以上、または約４モル％以上の量で含む。１つ以上の実施形態では、組成物は、Ｌｉ２Ｏを、約０モル％〜約１０モル％、約０モル％〜約９モル％、約０モル％〜約８モル％、約０モル％〜約７モル％、約０モル％〜約６モル％、約０モル％〜約５モル％、約０．１モル％〜約１０モル％、約０．１モル％〜約９モル％、約０．１モル％〜約８モル％、約０．１モル％〜約７モル％、約０．１モル％〜約６モル％、約０．１モル％〜約５モル％、約１モル％〜約１０モル％、約１モル％〜約９モル％、約１モル％〜約８モル％、約１モル％〜約７モル％、約１モル％〜約６モル％、約１モル％〜約５モル％、約２モル％〜約８モル％、約３モル％〜約６モル％、または約４モル％〜約６モル％の範囲、およびそれらの間のすべての範囲および部分範囲で含む。１つ以上の実施形態では、ガラス組成物は実質的にＬｉ２Ｏを含まない。
【００３３】
１つ以上の実施形態では、ガラス組成物は、Ｎａ２Ｏを、約１モル％以上、約２モル％以上、約３モル％以上、または約４モル％以上の量で含む。１つ以上の実施形態では、組成物は、Ｎａ２Ｏを、約１モル％〜約１４モル％、約１モル％〜約１３モル％、約１モル％〜約１２モル％、約１モル％〜約１１モル％、約１モル％〜約１０モル％、約１モル％〜約９モル％、約１モル％〜約８モル％、約１モル％〜約７モル％、約１モル％〜約６モル％、約１モル％〜約５モル％、約２モル％〜約１４モル％、約３モル％〜約１４モル％、約４モル％〜約１４モル％、約５モル％〜約１４モル％、約６モル％〜約１４モル％、約７モル％〜約１４モル％、約４モル％〜約１２モル％、または約４モル％〜約１０モル％の範囲、並びにそれらの間のすべての範囲および部分範囲で含む。
【００３４】
１つ以上の実施形態では、ガラス組成物は、約２モル％未満のＫ２Ｏを含む。幾つかの事例では、ガラス組成物は、Ｋ２Ｏを、約０モル％〜約２モル％、約０モル％〜約１．５モル％、約０モル％〜約１モル％、約０モル％〜約０．５モル％、約０モル％〜約０．２モル％、または約０モル％〜約０．１モル％の範囲、並びにそれらの間のすべての範囲および部分範囲の量で含みうる。１つ以上の実施形態では、ガラス組成物は、実質的にＫ２Ｏを含まなくてもよい。
【００３５】
１つ以上の実施形態では、ガラス組成物は、任意選択的にＫ２Ｏを含んでよく、ガラス組成物がＫ２Ｏを含む場合には、それは、１モル％以上（例えば、約１モル％〜約２モル％）の量で存在する。幾つかの実施形態では、ガラス組成物が実質的にＫ２Ｏを含まない場合でさえも、該ガラス組成物は１０超のＮａ２Ｏ：Ｋ２Ｏの組成比を示す。
【００３６】
１つ以上の実施形態では、組成物中のＮａ２Ｏの量は、Ｌｉ２Ｏの量より多くなりうる。幾つかの事例では、Ｎａ２Ｏの量は、Ｌｉ２ＯとＫ２Ｏを合わせた量よりも多くなりうる。１つ以上の代替的な実施形態では、組成物中のＬｉ２Ｏの量は、Ｎａ２Ｏの量またはＮａ２ＯとＫ２Ｏを合わせた量よりも多くなりうる。
【００３７】
１つ以上の実施形態では、ガラス組成物は、約１．５モル％以下、約１モル％以下、または約０．５モル％以下のＲ２ＯとＡｌ２Ｏ３の量との差（すなわち、Ｒ２Ｏ−Ａｌ２Ｏ３）の組成関係を含む。幾つかの実施形態では、ガラス組成物は、約−０．５〜約１．５の範囲の組成関係Ｒ２Ｏ−Ａｌ２Ｏ３を含む（モル％単位）。幾つかの実施形態では、ガラス組成物は、組成関係Ｒ２Ｏ−Ａｌ２Ｏ３を、すべてモル％単位で、約−０．５〜約１．４、約−０．５〜約１．２、約−０．５〜約１、約−０．５〜約０．９、約−０．５〜約０．８、約−０．５〜約０．７、約−０．５〜約０．６、約−０．５〜約０．５、約−０．５〜約０．４、約−０．４〜約１．５、約−０．３〜約１．５、約−０．２〜約１．５、約−０．１〜約１．５、約０〜約１．５、約０．１〜約１．５、約０．２〜約１．５、約０．３〜約１．５、約０．４〜約１．５、約０．２〜約１、または約０．３〜約０．７の範囲、並びにそれらの間のすべての範囲および部分範囲で含む。
【００３８】
１つ以上の実施形態では、ガラス組成物は、Ｒ２ＯのＡｌ２Ｏ３に対する組成比（すなわち、Ｒ２Ｏ：Ａｌ２Ｏ３）を、約１．５以下、約１以下、または約０．５以下（モル％単位）で含む。幾つかの実施形態では、ガラス組成物は、約０〜約１．５の範囲のＲ２Ｏ：Ａｌ２Ｏ３の組成比を含む。幾つかの実施形態では、ガラス組成物は、Ｒ２Ｏ：Ａｌ２Ｏ３の組成比を、約０〜約１．４、約０〜約１．２、約０〜約１、約０〜約０．９、約０〜約０．８、約０．１〜約１．５、約０．２〜約１．５、約０．３〜約１．５、約０．４〜約１．５、約０．５〜約１．５、約０．６〜約１．５、約０．７〜約１．５、約０．８〜約１．５、約０．９〜約１．５、約０．５〜約１．４、約０．５〜約１．３、約０．５〜約１．２、約０．５〜約１．１、約０．５〜約１、または約０．８〜約１．２の範囲、並びにそれらの間のすべての範囲および部分範囲で含む。
【００３９】
１つ以上の実施形態では、Ｒ２ＯのＡｌ２Ｏ３に対する組成比（すなわち、Ｒ２Ｏ：Ａｌ２Ｏ３）を、ガラス組成物は、約１以上、または約１．５以上（モル％単位）で含む。幾つかの実施形態では、ガラス組成物は、Ｒ２Ｏ：Ａｌ２Ｏ３の組成比を、約１〜約１２、約１〜約１１、約１〜約１０、約１〜約９、約１〜約８、約１〜約７、約１．２〜約１２、約１．５〜約１２、約２〜約１２、約３〜約１２、約４〜約１２、約５〜約１２、約６〜約１２、約１．２〜約１０、約１．５〜約１０、約２〜約１０、約３〜約１０、約４〜約１０、約５〜約１０、約６〜約１０、約１〜約３、約１．２〜約３、約１．４〜約３、約１．５〜約３、約１．６〜約３、約１．８〜約３、約１〜約２．８、約１〜約２．６、約１〜約２．５、約１〜約２．４、約１〜約２．２、約１〜約２、約１〜約１．８、約１〜約１．６、約１〜約１．５、約１〜約１．５、または約１〜約１．５の範囲、並びにそれらの間のすべての範囲および部分範囲で含む。
【００４０】
１つ以上の実施形態では、ガラス組成物は、Ｆｅ２Ｏ３として表されるＦｅを含み、ここで、Ｆｅは、最大で約１モル％の量で存在する（および含む）。幾つかの実施形態では、ガラス組成物は実質的にＦｅを含まない。１つ以上の実施形態では、ガラス組成物は、Ｆｅ２Ｏ３として表されるＦｅを、約０モル％〜約１モル％、約０モル％〜約０．９モル％、約０モル％〜約０．８モル％、約０モル％〜約０．７モル％、約０モル％〜約０．６モル％、約０モル％〜約０．５モル％、約０モル％〜約０．４モル％、約０モル％〜約０．３モル％、約０モル％〜約０．２モル％、０モル％〜約０．１モル％、約０．０１モル％〜約０．９モル％、約０．０１モル％〜約０．８モル％、約０．０１モル％〜約０．７モル％、約０．０１モル％〜約０．６モル％、約０．０１モル％〜約０．５モル％、約０．０１モル％〜約０．４モル％、約０．０１モル％〜約０．３モル％、約０．０１モル％〜約０．２モル％、約０．０５モル％〜約０．１モル％、約０．１モル％〜約１モル％、約０．２モル％〜約１モル％、約０．３モル％〜約１モル％、約０．４モル％〜約１モル％、約０．５モル％〜約１モル％、約０．６モル％〜約１モル％、約０．２モル％〜約０．８モル％、または約０．４〜約０．８モル％の範囲、並びにそれらの間のすべての範囲および部分範囲で含む。１つ以上の実施形態では、Ｆｅ源は、シュウ酸塩／Ｉ２、Ｆｅ２Ｏ３／Ｉ８でありうる。幾つかの実施形態では、Ｆｅ２Ｏ３として表されるＦｅの量は、質量％で表して、約０．１質量％〜約５質量％、約０．１質量％〜約４質量％、約０．１質量％〜約３質量％、約０．１質量％〜約２．５質量％、約０．２質量％〜約５質量％、約０．３質量％〜約５質量％、または約０．４質量％〜約５質量％の範囲、並びにそれらの間のすべての範囲および部分範囲内にある。
【００４１】
１つ以上の実施形態では、ガラス組成物は、Ｂ２Ｏ３を含む（例えば約０．０１モル％以上）。幾つかの実施形態では、ガラス組成物は、実質的にＢ２Ｏ３を含まなくてもよい。１つ以上の実施形態では、ガラス組成物は、Ｂ２Ｏ３を、約１モル％〜約１４モル％、約２モル％〜約１４モル％、約４モル％〜約１４モル％、約５モル％〜約１４モル％、約６モル％〜約１４モル％、約８モル％〜約１４モル％、約１モル％〜約１３モル％、約１モル％〜約１２モル％、約１モル％〜約１１モル％、約１モル％〜約１０モル％、約１モル％〜約９モル％、約１モル％〜約８モル％、約２モル％〜約１２モル％、約４モル％〜約１２モル％、または約６モル％〜約１０モル％の範囲の量、並びにそれらの間のすべての範囲および部分範囲の量で含む。
【００４２】
１つ以上の実施形態では、ガラス組成物は、約６モル％未満、約５モル％未満、または約４．５モル％未満である、ＲＯの合計量（ＣａＯ、ＭｇＯ、ＢａＯ、ＺｎＯ、およびＳｒＯなどのアルカリ土類金属酸化物の合計量である）を含みうる。１つ以上の実施形態では、ガラス組成物は実質的にＲＯを含まない。１つ以上の実施形態では、ガラス組成物は、ＲＯを、約０モル％〜約６モル％、約０モル％〜約５モル％、約０モル％〜約４モル％、約０モル％〜約４．５モル％、約０モル％〜約３モル％、約０モル％〜約２モル％、約０モル％〜約１モル％、約０．１モル％〜約６モル％、約０．５モル％〜約６モル％、約１モル％〜約６モル％、約２モル％〜約６モル％、約３モル％〜約６モル％、約４モル％〜約６モル％、約５モル％〜約６モル％、約０モル％〜約４．５モル％、約０．１モル％〜約４．５モル％、約０．５モル％〜約４．５モル％、約１モル％〜約４．５モル％、約２モル％〜約４．５モル％、または約３モル％〜約４．５モル％、並びにそれらの間のすべての範囲および部分範囲の量で含む。
【００４３】
１つ以上の実施形態では、ガラス組成物は、約６モル％未満、約５モル％未満、または約４．５モル％未満の量のＣａＯを含む。１つ以上の実施形態では、ガラス組成物は、実質的にＣａＯを含まない。１つ以上の実施形態では、ガラス組成物は、ＣａＯを、約０モル％〜約６モル％、約０モル％〜約５モル％、約０モル％〜約４モル％、約０モル％〜約４．５モル％、約０モル％〜約３モル％、約０モル％〜約２モル％、約０モル％〜約１モル％、約０．１モル％〜約６モル％、約０．５モル％〜約６モル％、約１モル％〜約６モル％、約２モル％〜約６モル％、約３モル％〜約６モル％、約４モル％〜約６モル％、約５モル％〜約６モル％、約０モル％〜約４．５モル％、約０．１モル％〜約４．５モル％、約０．５モル％〜約４．５モル％、約１モル％〜約４．５モル％、約２モル％〜約４．５モル％、または約３モル％〜約４．５モル％の範囲、並びにそれらの間のすべての範囲および部分範囲の量で含む。
【００４４】
幾つかの実施形態では、ガラス組成物は、ＭｇＯを、約０〜約１３モル％、約０モル％〜約１０モル％、約０〜約８モル％、約０〜約６モル％、約０〜約５モル％、約０〜約４モル％、約０〜約３モル％、約０〜約２モル％、約０．１〜約１３モル％、約０．１モル％〜約１０モル％、約０．１〜約８モル％、約０．１〜約６モル％、約０．１〜約５モル％、約０．１〜約４モル％、約０．１〜約３モル％、または約０．１〜約２モル％、約１〜約１３モル％、約１モル％〜約１０モル％、約１〜約８モル％、約１〜約６モル％、約１〜約５モル％、約１〜約４モル％、約１〜約３モル％、または約１〜約２モル％の範囲、並びにそれらの間のすべての範囲および部分範囲の量で含む。
【００４５】
１つ以上の実施形態では、ガラス組成物は、ＳｎＯ２を、約０．２モル％以下、約０．１８モル％未満、約０．１６モル％未満、約０．１５モル％未満、約０．１４モル％未満、約０．１２モル％未満の量で含む。１つ以上の実施形態では、ガラス組成物は、ＳｎＯ２を、約０．０１モル％〜約０．２モル％、約０．０１モル％〜約０．１８モル％、約０．０１モル％〜約０．１６モル％、約０．０１モル％〜約０．１５モル％、約０．０１モル％〜約０．１４モル％、約０．０１モル％〜約０．１２モル％、または約０．０１モル％〜約０．１０モル％の範囲、並びにそれらの間のすべての範囲および部分範囲の量で含む。
【００４６】
１つ以上の実施形態では、ガラス組成物は、Ｃｏ３Ｏ４として表されるＣｏの合計量を、約０．００１モル％〜０．０１モル％、約０．００２モル％〜０．０１モル％、約０．００３モル％〜０．０１モル％、約０．００４モル％〜０．０１モル％、約０．００５モル％〜０．０１モル％、約０．００６モル％〜０．０１モル％、約０．００７モル％〜０．０１モル％、約０．００１モル％〜０．００９モル％、約０．００１モル％〜０．００８モル％、約０．００１モル％〜０．００７モル％、約０．００１モル％〜０．００６モル％、または約０．００１モル％〜０．００５モル％の範囲、並びにそれらの間のすべての範囲および部分範囲の量で含む。
【００４７】
１つ以上の実施形態のガラス組成物は、ＮｉＯ、Ｖ２Ｏ５、およびＴｉＯ２のうちのいずれか１つ以上を含みうる。
【００４８】
ガラス組成物がＴｉＯ２を含む場合、ＴｉＯ２は、約５モル％以下、約２．５モル％以下、約２モル％以下、または約１モル％以下の量で存在しうる。１つ以上の実施形態では、ガラス組成物は、実質的にＴｉＯ２を含まなくてよい。ガラス組成物がＮｉＯを含む場合には、ＮｉＯは、約０．６モル％以下、または約０．１モル％以下の量で存在しうる。１つ以上の実施形態では、ガラス組成物は、実質的にＮｉＯを含まなくてよい。１つ以上の実施形態では、ガラス組成物は、実質的にＶ２Ｏ５を含まなくてよい。１つ以上の実施形態では、ガラス組成物は、実質的にＴｉＯ２を含まなくてよい。１つ以上の実施形態では、ガラス組成物は、実質的に、ＮｉＯ、Ｖ２Ｏ５、およびＴｉＯ２のうちの任意の２つまたは３つすべてを含まなくてもよい。
【００４９】
１つ以上の実施形態では、ガラス組成物は、約０．９モル％未満のＣｕＯ（例えば、約０．５モル％未満、約０．１モル％未満、または約０．０１モル％未満）を含みうる。幾つかの実施形態では、ガラス組成物は、実質的にＣｕＯを含まない。
【００５０】
１つ以上の実施形態では、ガラス組成物は、約０．２モル％未満のＳｅ（例えば、約０．１モル％未満、または約０．０１モル％未満）を含みうる。幾つかの実施形態では、ガラス組成物は、実質的にＳｅを含まない。
【００５１】
１つ以上の実施形態では、ガラス組成物は、実質的にＺｒＯ２を含まない。
【００５２】
１つ以上の実施形態では、ガラス組成物（またはそれから形成される物品）は、特定の技術によるガラス物品の形成を可能にする液相粘度を含む。本明細書で用いられる場合、用語「液相粘度」とは液相温度における溶融ガラスの粘度のことを指し、ここで、用語「液相温度」とは、溶融ガラスが溶融温度から冷却するにつれて結晶が最初に現れる温度（または温度が室温から上昇するにつれて最後の結晶が溶融する温度）を指す。
【００５３】
１つ以上の実施形態では、ガラス組成物（またはそれから形成されるガラス物品）は、約１００キロポアズ（ｋＰ）〜約５００ｋＰの範囲の液相粘度を示す。幾つかの実施形態では、ガラス組成物（またはそれから形成されるガラス物品）は、約３００ｋＰ未満またはそれより低い液相粘度を示す。幾つかの実施形態では、ガラス組成物（またはそれから形成されるガラス物品）は、約２５０ｋＰ以下、約２００ｋＰ以下、または約１８０ｋＰ以下の液相粘度を示す。幾つかの実施形態では、ガラス組成物（またはそれから形成されるガラス物品）は、約３００ｋＰを超える液相粘度を示す。幾つかの実施形態では、ガラス組成物（またはそれから形成されるガラス物品）は、約３５０ｋＰ以上、約４００ｋＰ以上、約４５０ｋＰ以上、約５００ｋＰ以上、約７５０ｋＰ以上、約１０００ｋＰ以上、または約２０００ｋＰ以上の液相粘度を示す。
【００５４】
１つ以上の実施形態では、ガラス物品は、約２０℃〜約３００℃の温度範囲にわたって測定して、約５５×１０−７ｐｐｍ／℃〜約８０×１０−７ｐｐｍ／℃、約５８×１０−７ｐｐｍ／℃〜約８０×１０−７ｐｐｍ／℃、または約６０×１０−７ｐｐｍ／℃〜約８０×１０−７ｐｐｍ／℃の範囲のＣＴＥを示す。
【００５５】
幾つかの実施形態では、ガラス物品は、約８×１０−７ｐｐｍ／℃〜約１８×１０−７ｐｐｍ／℃、約１０×１０−７ｐｐｍ／℃〜約１８×１０−７ｐｐｍ／℃、約１２×１０−７ｐｐｍ／℃〜約１８×１０−７ｐｐｍ／℃、約８×１０−７ｐｐｍ／℃〜約１６×１０−７ｐｐｍ／℃、約８×１０−７ｐｐｍ／℃〜約１４×１０−７ｐｐｍ／℃、約８×１０−７ｐｐｍ／℃〜約１２×１０−７ｐｐｍ／℃、または約８×１０−７ｐｐｍ／℃〜約１０×１０−７ｐｐｍ／℃の範囲の高温（または液体）ＣＴＥを示す。
【００５６】
１つ以上の実施形態では、ガラス物品は、約７０ＧＰａ〜約８５ＧＰａ、約７２ＧＰａ〜約８５ＧＰａ、約７４ＧＰａ〜約８５ＧＰａ、約７５ＧＰａ〜約８５ＧＰａ、約７６ＧＰａ〜約８５ＧＰａ、約７０ＧＰａ〜約８０ＧＰａ、約７２ＧＰａ〜約８０ＧＰａ、約７４ＧＰａ〜約８０ＧＰａ、約７５ＧＰａ〜約８０ＧＰａ、約７６ＧＰａ〜約８０ＧＰａ、約７０ＧＰａ〜約７８ＧＰａ、約７０ＧＰａ〜約７６ＧＰａ、約７０ＧＰａ〜約７５ＧＰａ、約７２ＧＰａ〜約７８ＧＰａ、約７５ＧＰａ〜約７９ＧＰａ、または約７０ＧＰａ〜約７７ＧＰａの範囲のヤング率を示す。
【００５７】
図１を参照すると、ガラス物品１００の実施形態は、第１の主面１０２と反対側の第２の主面１０４とを含み、第１の主面と第２の主面との間に厚さｔ１１０を画成する。
【００５８】
１つ以上の実施形態では、厚さｔは、約３ミリメートル以下（例えば、約０．０１ミリメートル〜約３ミリメートル、約０．１ミリメートル〜約３ミリメートル、約０．２ミリメートル〜約３ミリメートル、約０．３ミリメートル〜約３ミリメートル、約０．４ミリメートル〜約３ミリメートル、約０．０１ミリメートル〜約２．５ミリメートル、約０．０１ミリメートル〜約２ミリメートル、約０．０１ミリメートル〜約１．５ミリメートル、約０．０１ミリメートル〜約１ミリメートル、約０．０１ミリメートル〜約０．９ミリメートル、約０．０１ミリメートル〜約０．８ミリメートル、約０．０１ミリメートル〜約０．７ミリメートル、約０．０１ミリメートル〜約０．６ミリメートル、約０．０１ミリメートル〜約０．５ミリメートル、約０．１ミリメートル〜約０．５ミリメートル、または約０．３ミリメートル〜約０．５ミリメートルの範囲）でありうる。
【００５９】
ガラス物品は、実質的に平面のシートでありうるが、他の実施形態は、湾曲した、あるいは他の方法で形状化または彫刻された物品を利用することができる。幾つかの事例では、ガラス物品は、３Ｄまたは２．５Ｄの形状を有しうる。加えてまたは代替的に、ガラス物品の厚さは、美的および／または機能的な理由から、１つ以上の寸法に沿って一定であってもよく、あるいは、その寸法の１つ以上に沿って変化させることもできる。例えば、ガラス物品の縁部は、ガラス物品のより中央寄りの領域と比較して、より厚くなりうる。ガラス物品の長さ、幅、および厚さ寸法もまた、物品の用途または使用に応じて変動しうる。幾つかの実施形態では、ガラス物品１００Ａは、図２に示すように、一方の非主面１０６の厚さが反対側の非主面１０８の厚さよりも大きい、楔形を有していてもよい。厚さが変化する場合、本明細書に開示されている厚さ範囲は、主表面間の最大厚さである。
【００６０】
ガラス物品は、約１．４５〜約１．５５の範囲の屈折率を有しうる。本明細書で用いられる場合、屈折率値は、５５０ｎｍの波長に対するものである。
【００６１】
ガラス物品は、それが形成される方法によって特徴付けることができる。例えば、ガラス物品を、フロート成形可能（すなわち、フロート法によって形成される）、下方延伸可能、および特に溶融成形可能またはスロット延伸可能として特徴付けることができる（すなわち、フュージョンドロー法またはスロットドロー法などのダウンドロー法によって形成される）。
【００６２】
本明細書に記載されるガラス物品の幾つかの実施形態は、フロート法によって成形することができる。フロート成形可能なガラス物品は、滑らかな表面を特徴とすることができ、均一な厚さは、溶融ガラスを、典型的にはスズである、溶融金属の床の上に浮遊させることによって製造される。例示的な方法では、溶融スズ床の表面に供給される溶融ガラスは、浮遊するガラスリボンを形成する。ガラスリボンがスズ浴に沿って流れるにつれて、温度は、ガラスリボンが凝固して、スズからローラー上へと持ち上げることができる固体ガラス物品になるまで、徐々に低下する。浴から出た後に、ガラス物品はさらに冷却されてもよく、また、内部応力を低減するためにアニールされてもよい。
【００６３】
本明細書に記載されるガラス物品の幾つかの実施形態は、ダウンドロー法によって成形されうる。ダウンドロー法は、比較的無傷な表面を有する、均一な厚さを有するガラス物品を生成する。ガラス物品の平均曲げ強度は表面の傷の量および大きさによって制御されることから、最小限に接触している無傷の表面は、より高い初期強度を有する。加えて、下方に延伸されたガラス製品は、非常に平坦で滑らかな表面を有し、これを、高価な研削および研磨をすることなく、その最終用途に使用することができる。
【００６４】
ガラス物品の幾つかの実施形態は、溶融成形可能（すなわち、フュージョンドロー法を使用して成形可能）として説明することができる。フュージョン法は、溶融ガラス原料を受け入れるためのチャネルを有する延伸タンクを使用する。チャネルは、該チャネルの両側に、チャネルの長さに沿って上部が開放されている堰を有する。チャネルが溶融材料で満たされると、溶融ガラスは堰から溢れ出る。重力に起因して、溶融ガラスは、２つの流れるガラスフィルムとして延伸タンクの外面を流下する。延伸タンクのこれらの外面は、該延伸タンクの下方の縁部で接合するように、下方かつ内側へと延びている。２つの流れるガラスフィルムは、この縁部で接合し、融着して、単一の流れるガラス物品を形成する。フュージョンドロー法は、チャネル上を流れる２つのガラスフィルムが互いに融着することから、得られるガラス物品の外面はどちらも、装置のいずれの部分とも接触しないという利点をもたらす。よって、溶融延伸されたガラス物品の表面特性は、このような接触による影響を受けない。
【００６５】
本明細書に記載されるガラス物品の幾つかの実施形態は、スロットドロー法によって形成することができる。スロットドロー法はフュージョンドロー法とは異なる。スロットドロー法では、溶融原料ガラスは延伸タンクに供給される。延伸タンクの底部は、スロットの長さにわたって延在する、ノズルを備えた開口スロットを有している。溶融ガラスは、スロット／ノズルを通って流れ、連続的なガラス製品として、アニール領域内へと下方に延伸される。
【００６６】
１つ以上の実施形態では、本明細書に記載されるガラス物品は、非晶質微細構造を示すことができ、結晶または微結晶を実質的に含まないものとすることができる。言い換えれば、ガラス物品はガラスセラミック材料を除外する。
【００６７】
１つ以上の実施形態では、ガラス物品は、該ガラス物品が０．７ｍｍの厚さを有する場合に、約３００ｎｍ〜約２５００ｎｍの範囲の波長にわたり、約８８％以下の平均全日射透過率を示す。例えば、ガラス物品は、約６０％〜約８８％、約６２％〜約８８％、約６４％〜約８８％、約６５％〜約８８％、約６６％〜約８８％、約６８％〜約８８％、約７０％〜約８８％、約７２％〜約８８％、約６０％〜約８６％、約６０％〜約８５％、約６０％〜約８４％、約６０％〜約８２％、約６０％〜約８０％、約６０％〜約７８％、約６０％〜約７６％、約６０％〜約７５％、約６０％〜約７４％、または約６０％〜約７２％の範囲の平均全日射透過率を示す。
【００６８】
１つ以上の実施形態では、ガラス物品は、約３８０ｎｍ〜約７８０ｎｍの範囲の波長にわたり、０．７ｍｍまたは１ｍｍの厚さにおいて、約７５％〜約８５％の範囲の平均透過率を示す。幾つかの実施形態では、この厚さおける、この波長範囲にわたる平均透過率は、約７５％〜約８４％、約７５％〜約８３％、約７５％〜約８２％、約７５％〜約８１％、約７５％〜約８０％、約７６％〜約８５％、約７７％〜約８５％、約７８％〜約８５％、約７９％〜約８５％、または約８０％〜約８５％の範囲でありうる。１つ以上の実施形態では、ガラス物品は、約３００ｎｍ〜約４００ｎｍの範囲の波長にわたり、０．７ｍｍまたは１ｍｍの厚さにおいて、５０％以下（例えば、４９％以下、４８％以下、４５％以下、４０％以下、３０％以下、２５％以下、２３％以下、２０％以下、または１５％以下）のＴｕｖ−３８０またはＴｕｖ−４００を示す。
【００６９】
１つ以上の実施形態では、ガラス物品は、透過率において灰色の色合いまたは色彩を示す。１つ以上の実施形態では、ガラス物品（厚さ１ｍｍまたは０．７ｍｍ）は、Ｄ６５光源下における、ＣＩＥ  Ｌ＊ａ＊ｂ＊（ＣＩＥＬＡＢ）色空間の下で、ａ＊が約−２〜約５の範囲内にあり、ｂ＊が約−１〜約１０の範囲内にあり、Ｌ＊が約５５〜約９８の範囲内にある、透過率の色座標を示す。１つ以上の実施形態では、ガラス物品（厚さ１ｍｍまたは０．７ｍｍ）は、１．５未満、約１．４以下、約１．３以下、約１．２以下、約１．１以下、または約１以下の透過率におけるデルタＥ値を示す（ＣＩＥ  Ｌ＊ａ＊ｂ＊（ＣＩＥＬＡＢ）色空間およびＤ６５光源下、式（１）で定義される）。
【００７０】
デルタＥ＝√（（９２−Ｌ＊）２＋（−４．５−ａ＊）２＋（１−ｂ＊）２）  式（１）
１つ以上の実施形態では、ガラス物品（厚さ１ｍｍまたは０．７ｍｍ）は、Ｄ６５光源下におけるＣＩＥ  Ｌ＊ａ＊ｂ＊（ＣＩＥＬＡＢ）色空間の下で、Ｌ＊が約５５〜約９８、約５６〜約９８、約５８〜約９８、約６０〜約９８、約６２〜約９８、約６４〜約９８、約６５〜約９８、約６６〜約９８、約６８〜約９８、約７０〜約９８、約７２〜約９８、約７４〜約９８、約７５〜約９８、約５５〜約９６、約５５〜約９５、約５５〜約９４、約５５〜約９２、約５５〜約９０、約５５〜約８８、約５５〜約８６、約５５〜約８５、約５５〜約８４、約５５〜約８２、約５５〜約８０、約５５〜約７８、または約５５〜約７５の範囲内にある、透過率の色座標を示す。
【００７１】
１つ以上の実施形態では、ガラス物品（厚さ１ｍｍまたは０．７ｍｍ）は、Ｄ６５光源下におけるＣＩＥ  Ｌ＊ａ＊ｂ＊（ＣＩＥＬＡＢ）色空間の下で、ａ＊が約−２〜約５、約−１．８〜約５、約−１．６〜約５、約−１．５〜約５、約−１．４〜約５、約−１．２〜約５、約−１〜約５、約０．５〜約５、約１〜約５、約２〜約５、約−２〜約４．８、約−２〜約４．６、約−２〜約４．５、約−２〜約４．４、約−２〜約４．２、約−２〜約４、約−２〜約３．５、約−２〜約３、約−２〜約２．５、または約−２〜約２の範囲内にある、透過率の色座標を示す。
【００７２】
１つ以上の実施形態では、ガラス物品（厚さ１ｍｍまたは０．７ｍｍ）は、Ｄ６５光源下におけるＣＩＥ  Ｌ＊ａ＊ｂ＊（ＣＩＥＬＡＢ）色空間の下で、ｂ＊が約−１〜約１０、約−１〜約９、約−１〜約８、約−１〜約７、約−１〜約６、約−１〜約５、約−０．５〜約１０、約０〜約１０、約０．５〜約１０、約１〜約１０、約２〜約１０、約３〜約１０、約４〜約１０、または約５〜約１０の範囲内にある、透過率の色座標を示す。
【００７３】
１つ以上の実施形態では、ガラス物品は、表面から圧縮深さ（ＤＯＣ）まで延びる圧縮応力を含むように強化されうる。圧縮応力領域は、引張応力を示す中央部分によって平衡化されている。ＤＯＣにおいて、応力は正（圧縮）応力から負（引張）応力へと移行する。
【００７４】
ＣＳおよびＤＯＣは、折原製作所（日本所在）製造のＦＳＭ−６０００などの市販の機器を使用する表面応力計（ＦＳＭ）によってなど、当技術分野で知られている手段を使用して測定される。表面応力測定は、ガラスの複屈折に関連する応力光学係数（ＳＯＣ）の正確な測定に依拠している。ＳＯＣは、その内容全体が参照により本明細書に組み込まれる、ＡＳＴＭ規格Ｃ７７０−９８（２０１３）に「ガラス応力−光学係数の測定のための標準試験方法（Standard Test Method for Measurement of Glass Stress-Optical Coefficient）」にその両方が記載されるファイバ法および４点曲げ法、並びにバルクシリンダ法など、当技術分野で知られている方法によって測定される。ＣＴは、式（２）を用いて近似することができる。
【００７５】
ＣＴ＝（ＣＳ・ＤＯＣ）／（ｔ−２ＤＯＣ）      式（２）
ＣＴおよびＣＳは、本明細書ではメガパスカル（ＭＰａ）で表され、ＤＯＣはマイクロメートル（μｍ）で表される。
【００７６】
一実施形態では、強化されたガラス物品は、約５０ＭＰａ〜約８００ＭＰａの範囲（例えば、約１００ＭＰａ以上、約１５０ＭＰａ以上、約２００ＭＰａ以上、２５０ＭＰａ以上、３００ＭＰａ以上、例えば、４００ＭＰａ以上、４５０ＭＰａ以上、５００ＭＰａ以上、５５０ＭＰａ以上、６００ＭＰａ以上、６５０ＭＰａ以上、７００ＭＰａ以上、または７５０ＭＰａ以上）の表面ＣＳ値を有しうる。
【００７７】
強化されたガラス物品は、約３５μｍ〜約２００μｍ（例えば、４５μｍ、６０μｍ、７５μｍ、１００μｍ、１２５μｍ、１５０μｍ、またはそれ以上）のＤＯＣを有しうる。１つ以上の実施形態では、強化されたガラス物品は、約５０ＭＰａ〜約２００ＭＰａの範囲のＣＴを有しうる。
【００７８】
１つ以上の実施形態では、ガラス物品は、次のうちの１つ以上を有する：約２００ＭＰａ〜約８００ＭＰａの表面ＣＳ、および約４０μｍ〜約１００μｍの範囲のＤＯＣ、および約５０ＭＰａ〜約２００ＭＰａの範囲のＣＴ。
【００７９】
１つ以上の実施形態では、ガラス物品は、物品の部分間の熱膨張率の不一致を利用して、圧縮応力領域と引張応力を示す中央領域とを作り出すことによって、機械的に強化することができる。幾つかの実施形態では、ガラス物品は、ガラスをガラス転移点未満の温度へと加熱し、次いで急冷することによって、熱的に強化することができる。
【００８０】
１つ以上の実施形態では、ガラス物品は、イオン交換によって化学強化することができる。イオン交換プロセスでは、ガラス物品の表面またはその近くのイオンは、同じ原子価または酸化状態を有するより大きなイオンによって置き換えられるか、またはそれらと交換される。ガラス物品がアルカリアルミノケイ酸塩ガラスを含む実施形態では、物品の表面層内のイオンおよびより大きなイオンは、Ｌｉ＋、Ｎａ＋、Ｋ＋、Ｒｂ＋、およびＣｓ＋などの一価のアルカリ金属カチオンである。あるいは、表面層内の一価のカチオンを、アルカリ金属カチオン以外の一価のカチオン、例えばＡｇ＋などで置き換えてもよい。このような実施形態では、ガラス物品内へと交換された一価のイオン（またはカチオン）は、応力を生じさせる。
【００８１】
イオン交換法は、典型的には、ガラス物品中のより小さなイオンと交換されるべきより大きなイオンを含有する１つの溶融塩浴（または２つ以上の溶融塩浴）中にガラス物品を浸漬することによって行われる。水性塩浴も利用することができることに留意すべきである。加えて、浴の組成は、２種類以上のより大きいイオン（例えば、Ｎａ＋およびＫ＋）または単一のより大きいイオンを含みうる。浴組成および温度、浸漬時間、（一又は複数の）塩浴へのガラス物品の浸漬回数、複数の塩浴の使用、アニールなどの追加の工程、洗浄などを含むが、それらに限定されない、イオン交換プロセスのためのパラメータは、一般に、ガラス物品の組成（物品の構造および存在するあらゆる結晶相を含む）、並びに強化から生じるガラス物品の所望のＤＯＣおよびＣＳによって決定されることは、当業者に認識されるであろう。例示的な溶融浴組成物は、より大きいアルカリ金属イオンの硝酸塩、硫酸塩、および塩化物を含みうる。典型的な硝酸塩としては、ＫＮＯ３、ＮａＮＯ３、ＬｉＮＯ３、ＮａＳＯ４、およびそれらの組合せが挙げられる。溶融塩浴の温度は、典型的には、約３８０℃から最高で約４５０℃までの範囲であり、一方浸漬時間は、ガラス物品の厚さ、浴温度、およびガラス（または一価のイオン）の拡散性に応じて、約１５分から最長約１００時間の範囲である。しかしながら、上述のものとは異なる温度および浸漬時間も使用することができる。
【００８２】
１つ以上の実施形態では、ガラス物品は、約３７０℃〜約４８０℃の温度を有する、１００％ＮａＮＯ３、１００％ＫＮＯ３、またはＮａＮＯ３とＫＮＯ３との組合せの溶融塩浴に浸漬することができる。幾つかの実施形態では、ガラス物品は、約５％〜約９０％のＫＮＯ３および約１０％〜約９５％のＮａＮＯ３を含む溶融混合塩浴に浸漬することができる。１つ以上の実施形態では、ガラス物品は、第１の浴に浸漬させた後に第２の浴に浸漬させてもよい。第１および第２の浴は、互いに異なる組成および／または温度を有していてもよい。第１および第２の浴への浸漬時間は変動させることができる。例えば、第１の浴への浸漬は、第２の浴への浸漬よりも長くすることができる。
【００８３】
１つ以上の実施形態では、ガラス物品は、約４２０℃未満の温度（例えば、約４００℃または約３８０℃）を有する、ＮａＮＯ３およびＫＮＯ３（例えば、４９％／５１％、５０％／５０％、５１％／４９％）を含む溶融混合塩浴に、約５時間未満、さらには約４時間以内の時間、浸漬することができる。
【００８４】
イオン交換条件は、「スパイク」をもたらすように、または得られるガラス物品の表面またはその近くで応力プロファイルの勾配を増加させるように、調整することができる。スパイクは、より大きい表面ＣＳ値をもたらすことができる。このスパイクは、本明細書に記載のガラス物品に用いられるガラス組成物の独特の性質に起因して、単一の浴、若しくは、単一組成または混合組成を有する複数の浴によって達成することができる。
【００８５】
２以上の一価のイオンがガラス物品内へと交換される１つ以上の実施形態では、異なる一価のイオンは、ガラス物品内の異なる深さへと交換されうる（および、異なる深さにおいて、ガラス物品内に異なる大きさの応力を生じさせる）。応力を発生するイオンの結果的に得られる相対深さは、決定することができ、応力プロファイルの異なる特性を生じさせることができる。
【００８６】
本開示の第３の態様は、本明細書に記載のガラス物品を含む積層体に関する。１つ以上の実施形態では、積層体２００は、図３に示されるように、１つ以上の実施形態によるガラス物品を含む第１のガラス層２１０、および第１のガラス層上に配置された中間層２２０を含みうる。図４に示されるように、積層体３００は、第１のガラス層３１０、第１の層上に配置された中間層３２０、および第１のガラス層３１０とは反対側の中間層３２０上に配置された第２のガラス層３３０を含みうる。積層体に用いられる第１のガラス層および第２のガラス層の一方または両方は、本明細書に記載されるガラス物品を含みうる。図４に示されるように、中間層３２０は、第１のガラス層と第２のガラス層との間に配置される。
【００８７】
１つ以上の実施形態では、積層体３００は、本明細書に記載されるガラス物品を含む第１のガラス層、および本明細書に記載されるガラス物品とは異なる組成物を含む第２のガラス層を含みうる。例えば、第２のガラス層は、ソーダ石灰ガラス、アルカリアルミノケイ酸塩ガラス、アルカリ含有ホウケイ酸塩ガラス、アルカリアルミノリンケイ酸塩ガラス、またはアルカリアルミノホウケイ酸塩ガラスを含みうる。
【００８８】
１つ以上の実施形態では、第１のガラス層および第２のガラス層の一方または両方が、１．６ｍｍ未満（例えば、１．５５ｍｍ以下、１．５ｍｍ以下、１．４５ｍｍ以下、１．４ｍｍ以下、１．３５ｍｍ以下、１．３ｍｍ以下、１．２５ｍｍ以下、１．２ｍｍ以下、１．１５ｍｍ以下、１．１ｍｍ以下、１．０５ｍｍ以下、１ｍｍ以下、０．９５ｍｍ以下、０．９ｍｍ以下、０．８５ｍｍ以下、０．８ｍｍ以下、０．７５ｍｍ以下、０．７ｍｍ以下、０．６５ｍｍ以下、０．６ｍｍ以下、０．５５ｍｍ以下、０．５ｍｍ以下、０．４５ｍｍ以下、０．４ｍｍ以下、０．３５ｍｍ以下、０．３ｍｍ以下、０．２５ｍｍ以下、０．２ｍｍ以下、０．１５ｍｍ以下、または約０．１ｍｍ以下）の厚さを含む。厚さの下限は、０．１ｍｍ、０．２ｍｍ、または０．３ｍｍでありうる。幾つかの実施形態では、第１のガラス層および第２のガラス層の一方または両方の厚さは、約０．１ｍｍ〜約１．６ｍｍ未満、約０．１ｍｍ〜約１．５ｍｍ、約０．１ｍｍ〜約１．４ｍｍ、約０．１ｍｍ〜約１．３ｍｍ、約０．１ｍｍ〜約１．２ｍｍ、約０．１ｍｍ〜約１．１ｍｍ、約０．１ｍｍ〜約１ｍｍ、約０．１ｍｍ〜約０．９ｍｍ、約０．１ｍｍ〜約０．８ｍｍ、約０．１ｍｍ〜約０．７ｍｍ、約０．１ｍｍ、約０．２ｍｍ〜約１．６ｍｍ未満、約０．３ｍｍ〜約１．６ｍｍ未満、約０．４ｍｍ〜約１．６ｍｍ未満、約０．５ｍｍ〜約１．６ｍｍ未満、約０．６ｍｍ〜約１．６ｍｍ未満、約０．７ｍｍ〜約１．６ｍｍ未満、約０．８ｍｍ〜約１．６ｍｍ未満、約０．９ｍｍ〜約１．６ｍｍ未満、または約１ｍｍ〜約１．６ｍｍの範囲内にある。幾つかの実施形態では、第１のガラス層および第２のガラス層は、互いに実質的に同じ厚さを有する。
【００８９】
幾つかの実施形態では、第１および第２のガラス層のうちの一方は約１．６ｍｍ未満の厚さを有するが、第１および第２のガラス層のうちの他方は、約１．６ｍｍ以上の厚さを有する。このような実施形態では、第１および第２のガラス層は、互いに異なる厚さを有する。例えば、第１および第２のガラス層の一方が約１．６ｍｍ未満の厚さを有する一方で、第１および第２のガラス層の他方は、約１．７ｍｍ以上、約１．７５ｍｍ以上、約１．８ｍｍ以上、約１．８５ｍｍ以上、約１．９ｍｍ以上、約１．９５ｍｍ以上、約２ｍｍ以上、約２．１ｍｍ以上、約２．２ｍｍ以上、約２．３ｍｍ以上、約２．４ｍｍ以上、２．５ｍｍ以上、２．６ｍｍ以上、２．７ｍｍ以上、２．８ｍｍ以上、２．９ｍｍ以上、３ｍｍ以上、３．２ｍｍ以上、３．４ｍｍ以上、３．５ｍｍ以上、３．６ｍｍ以上、３．８ｍｍ以上、４ｍｍ以上、４．２ｍｍ以上、４．４ｍｍ以上、４．６ｍｍ以上、４．８ｍｍ以上、５ｍｍ以上、５．２ｍｍ以上、５．４ｍｍ以上、５．６ｍｍ以上、５．８ｍｍ以上、または６ｍｍ以上の厚さを有する。幾つかの実施形態では、第１または第２のガラス層は、約１．６ｍｍ〜約６ｍｍ、約１．７ｍｍ〜約６ｍｍ、約１．８ｍｍ〜約６ｍｍ、約１．９ｍｍ〜約６ｍｍ、約２ｍｍ〜約６ｍｍ、約２．１ｍｍ〜約６ｍｍ、約２．２ｍｍ〜約６ｍｍ、約２．３ｍｍ〜約６ｍｍ、約２．４ｍｍ〜約６ｍｍ、約２．５ｍｍ〜約６ｍｍ、約２．６ｍｍ〜約６ｍｍ、約２．８ｍｍ〜約６ｍｍ、約３ｍｍ〜約６ｍｍ、約３．２ｍｍ〜約６ｍｍ、約３．４ｍｍ〜約６ｍｍ、約３．６ｍｍ〜約６ｍｍ、約３．８ｍｍ〜約６ｍｍ、約４ｍｍ〜約６ｍｍ、約１．６ｍｍ〜約５．８ｍｍ、約１．６ｍｍ〜約５．６ｍｍ、約１．６ｍｍ〜約５．５ｍｍ、約１．６ｍｍ〜約５．４ｍｍ、約１．６ｍｍ〜約５．２ｍｍ、約１．６ｍｍ〜約５ｍｍ、約１．６ｍｍ〜約４．８ｍｍ、約１．６ｍｍ〜約４．６ｍｍ、約１．６ｍｍ〜約４．４ｍｍ、約１．６ｍｍ〜約４．２ｍｍ、約１．６ｍｍ〜約４ｍｍ、約３．８ｍｍ〜約５．８ｍｍ、約１．６ｍｍ〜約３．６ｍｍ、約１．６ｍｍ〜約３．４ｍｍ、約１．６ｍｍ〜約３．２ｍｍ、または約１．６ｍｍ〜約３ｍｍの範囲の厚さを有する。
【００９０】
１つ以上の実施形態では、積層体２００、３００は、６．８５ｍｍ以下、または５．８５ｍｍ以下の厚さを有することができ、該厚さは、第１のガラス層、第２のガラス層（該当する場合）、および中間層の厚さの合計を含む。さまざまな実施形態では、積層体は、約１．８ｍｍ〜約６．８５ｍｍの範囲、または約１．８ｍｍ〜約５．８５ｍｍの範囲、または約１．８ｍｍ〜約５．０ｍｍの範囲、または２．１ｍｍ〜約６．８５ｍｍ、または約２．１ｍｍ〜約５．８５ｍｍの範囲、または約２．１ｍｍ〜約５．０ｍｍの範囲、または約２．４ｍｍ〜約６．８５ｍｍの範囲、または約２．４ｍｍ〜約５．８５ｍｍの範囲、または約２．４ｍｍ〜約５．０ｍｍの範囲、または約３．４ｍｍ〜約６．８５ｍｍの範囲、または約３．４ｍｍ〜約５．８５ｍｍの範囲、または約３．４ｍｍ〜約５．０ｍｍの範囲の厚さを有しうる。
【００９１】
１つ以上の実施形態では、積層体３００、４００は、１０００ｍｍ未満、または７５０ｍｍ未満、または５００ｍｍ未満、または３００ｍｍ未満の曲率半径を示す。積層体、第１のガラス層、および／または第２のガラス層は、実質的にしわを有しない。
【００９２】
１つ以上の実施形態では、第１のガラス層は、第２のガラス層と比較して相対的に薄い。言い換えれば、第２のガラス層は、第１のガラス層より大きい厚さを有する。１つ以上の実施形態では、第２のガラス層は、第１のガラス層の厚さの２倍を超える厚さを有しうる。１つ以上の実施形態では、第２のガラス層は、第１のガラス層の厚さの約１．５倍から約２．５倍の範囲の厚さを有しうる。
【００９３】
１つ以上の実施形態では、第１のガラス層および第２のガラス層は同じ厚さを有することができる。しかしながら、第２のガラス層は、第１のガラス層よりも硬質であるか、またはより大きい剛性を有し、非常に特殊な実施形態では、第１のガラス層および第２のガラス層の両方が、０．２ｍｍ〜１．６ｍｍの範囲の厚さを有する。
【００９４】
１つ以上の実施形態では、第１または第２のガラス層は、本明細書に記載される強化されたガラス物品を利用することができる。１つ以上の実施形態では、第１のガラス層は、本明細書に記載される実施形態による強化されたガラス物品を含み、一方第２のガラス層は強化されていない。１つ以上の実施形態では、第１のガラス層は、本明細書に記載される実施形態による強化されたガラス物品を含み、一方第２のガラス層はアニールされる。１つ以上の実施形態では、第１のガラス層は、化学的、機械的、および／または熱的に強化され、一方第２のガラス層は、第１のガラス層とは異なる方法で（化学的、機械的、および／または熱的に）強化される。１つ以上の実施形態では、第１のガラス層は、化学的、機械的、および／または熱的に強化され、一方第２のガラス層は、第１のガラス層と同じ方法で（化学的、機械的、および／または熱的に）強化される。
【００９５】
１つ以上の実施形態では、本明細書で使用される中間層（例えば、３２０）は、単層または複数の層を含みうる。中間層（またはその層）は、ポリビニルブチラール（ＰＶＢ）、アコースティックＰＶＢ（ＡＰＶＢ）、アイオノマー、エチレン−酢酸ビニル（ＥＶＡ）および熱可塑性ポリウレタン（ＴＰＵ）、ポリエステル（ＰＥ）、ポリエチレンテレフタレート（ＰＥＴ）などのポリマーで形成されうる。中間層の厚さは、約０．５ｍｍ〜約２．５ｍｍ、約０．８ｍｍ〜約２．５ｍｍ、約１ｍｍ〜約２．５ｍｍまたは約１．５ｍｍ〜約２．５ｍｍの範囲でありうる。
【００９６】
１つ以上の実施形態では、第１のガラス層または第２のガラス層のうちの一方は（介在する中間層とともに）冷間成形することができる。図５に示す例示的な冷間成形された積層体では、第１のガラス層４１０の上に、比較的厚く湾曲した第２のガラス層４３０が積層されている。図５では、第２のガラス層４３０は、第１の表面４３２と、中間層４２０と接触する第２の表面４３４とを含み、第１のガラス層４１０は、中間層４２０と接触する第３の表面４１２と、第４の表面４１４とを含む。冷間成形された積層体の指標は、第４の表面４１４が第３の表面４１２よりも大きい表面ＣＳを有することである。したがって、冷間成形された積層体は、この表面を破壊に対してより耐性にする高い圧縮応力レベルを、第４の表面４１４上に含むことができる。
【００９７】
１つ以上の実施形態では、冷間成形プロセスの前における、第３の表面４１２と第４の表面４１４内のそれぞれの圧縮応力は、実質的に等しい。第１のガラス層が強化されていない１つ以上の実施形態では、第３の表面４１２および第４の表面４１４は、冷間成形前には、顕著な圧縮応力を示さない。第１のガラス層４１０が強化されている１つ以上の実施形態では（本明細書に記載されるように）、第３の表面４１２および第４の表面４１４は、冷間成形前には、互いに対し、実質的に等しい圧縮応力を示す。１つ以上の実施形態では、冷間成形後に、第４の表面４１４上の圧縮応力が増加する（すなわち、第４の表面４１４上の圧縮応力は、冷間成形前よりも冷間成形後の方が大きい）。理論に縛られることなく、冷間成形プロセスは、曲げ加工および／または成形作業中に加えられる引張応力を補償するために、成形されるガラス層（すなわち第１のガラス層）の圧縮応力を増加させる。１つ以上の実施形態では、冷間成形プロセスによって、そのガラス層の第３の表面（すなわち第３の表面４１２）は引張応力を被り、一方ガラス層の第４の表面（すなわち第４の表面４１４）は圧縮応力を被る。
【００９８】
強化された第１のガラス層４１０が利用される場合、第３および第４の表面（４１２、４１４）はすでに圧縮応力下にあり、したがって、第３の表面４１２は、より大きな引張応力を被りうる。これにより、第１のガラス層４１０を、より緊密に湾曲した表面に適応させることが可能となる。
【００９９】
１つ以上の実施形態では、第１のガラス層４１０は、第２のガラス層４３０未満の厚さを有する。この厚さの差分は、第１のガラス層４１０が、第２のガラス層４３０の形状に適合するように、より可撓性であることを意味する。さらには、より薄い第１のガラス層４１０は、第２のガラス層４３０の形状によって生じる形状の不一致およびギャップを補償するために、より容易に変形することができる。１つ以上の実施形態では、薄く、強化された第１のガラス層４１０は、とりわけ冷間成形中に、より大きい可撓性を示す。１つ以上の実施形態では、第１のガラス層４１０は、第２のガラス層４３０に適合して、第２の表面４３４と第３の表面４１２との間に、中間層で満たされる実質的に均一な距離をもたらす。
【０１００】
幾つかの非限定的な実施形態では、冷間成形された積層体４００は、中間層材料（例えば４２０）の軟化温度またはそれをわずかに上回る温度（例えば、約１００℃〜約１２０℃）、すなわち、各ガラス層の軟化温度未満の温度で行われる、例示的な冷間成形プロセスを使用して成形することができる。図６に示される一実施形態では、冷間成形された積層体は、第２のガラス層（湾曲している）と第１のガラス層（平坦でありうる）との間に中間層を配置して、スタックを形成する工程；該スタックに圧力を印加して、第２のガラス層を、第１のガラス層に押し付けられている中間層に対して押し付ける工程；および、該スタックを４００℃未満の温度へと加熱して、第２のガラス層の形状が第１のガラス層の形状に適合する冷間成形された積層体を形成する工程によって形成することができる。このようなプロセスは、オートクレーブ内の真空バッグまたはリング、若しくは別の適切な装置を使用して、行うことができる。例示的な第１のガラス層４１０の応力は、本開示の幾つかの実施形態によれば、実質的に対称から非対称へと変化しうる。
【０１０１】
本明細書で用いられる場合、「平坦な」および「平らな」は、互換的に用いられ、このような平坦な基材が別の基材に対して冷間成形されるときに、曲率の不整合に起因して積層欠陥を生じる曲率未満の曲率（すなわち、約３メートル以上、約４メートル以上、または約５メートル以上の曲率半径）、または１つの軸のみに沿った（任意の値の）曲率を有する形状を意味する。平坦な基板は、表面上に配置された場合に、上記の形状を有する。本明細書で用いられる場合、「複雑な曲線」および「複雑に湾曲した」とは、互いに異なる２つの直交軸に沿って曲率を有する、非平面形状を意味する。複雑に湾曲した形状の例としては、球形、非球形、およびトロイダルを含むがこれらに限定されない、非展開可能形状とも呼ばれる、単純曲線または複合曲線を有するものが挙げられる。実施形態による複雑に湾曲した積層体はまた、このような表面のセグメントまたは部分を含んでもよく、あるいは、このような湾曲および表面の組合せから構成されていてもよい。１つ以上の実施形態では、積層体は、主半径および交差曲率を含む、複合曲線を有していてもよい。１つ以上の実施形態による複雑に湾曲した積層体は、２つの独立した方向に異なる曲率半径を有しうる。よって、１つ以上の実施形態によれば、複雑に湾曲した積層体は、該積層体が所与の寸法に対して平行な軸（すなわち第１の軸）に沿って湾曲し、かつ、同じ寸法に対して垂直な軸（すなわち第２の軸）に沿っても湾曲している、「交差曲率」を有すると特徴付けることができる。顕著な最小半径が顕著な交差曲率および／または曲げ深さと組み合わされると、積層体の曲率はさらに複雑になりうる。幾つかの積層体はまた、互いに対して垂直ではない軸に沿った曲げも含みうる。非限定的な例として、複雑に湾曲した積層体は、０．５ｍ×１．０ｍの長さおよび幅寸法、並びに、短軸に沿った２〜２．５ｍの曲率半径と、長軸に沿った４〜５ｍの曲率半径とを有することができる。１つ以上の実施形態では、複雑に湾曲した積層体は、少なくとも１つの軸に沿って５ｍ以下の曲率半径を有しうる。１つ以上の実施形態では、複雑に湾曲した積層体は、少なくとも第１の軸に沿って、かつ、第１の軸に対して垂直な第２の軸に沿って、５ｍ以下の曲率半径を有しうる。１つ以上の実施形態では、複雑に湾曲した積層体は、少なくとも第１の軸に沿って、かつ、第１の軸に対して垂直ではない第２の軸に沿って、５ｍ以下の曲率半径を有しうる。
【０１０２】
１つ以上の実施形態では、第１のガラス層、第２のガラス層、積層体またはそれらの組合せは、複雑に湾曲した形状を有していてもよく、任意選択的に、冷間成形されてもよい。図５に示されるように、第１のガラス層４１０は、複雑に湾曲していてもよく、積層体の第４の面を提供する少なくとも１つの凹面（例えば表面４１４）と、第１の面とは反対側に積層体の第３の面を提供する少なくとも１つの凸面（例えば面４１２）とを有し、それらの間に厚みを有している。冷間成形の実施形態では、第２のガラスシート４３０は、複雑に湾曲していてもよく、少なくとも１つの凹面（例えば第２の面４３４）と、少なくとも１つの凸面（例えば第１の面４３２）とを有し、それらの間に厚みを有している。
【０１０３】
１つ以上の実施形態では、中間層４２０、第１のガラス層４１０、および第２のガラス層４３０のうちの１つ以上は、第１の厚さを有する第１の縁部（例えば４３５）と、第１の厚さよりも大きい第２の厚さを有する、第１の縁部とは反対側の第２の縁部（例えば４３７）とを含む。
【０１０４】
本開示の第４の態様は、本明細書に記載されるガラス物品または積層体を含む車両に関する。例えば、図７に示されるように、内部を画成する本体５１０と、内部と連通する少なくとも１つの開口部５２０と、開口部に配置された窓とを備える車両５００を示しており、ここで、窓は、本明細書に記載される１つ以上の実施形態による積層体またはガラス物品５３０を含む。積層体またはガラス物品５３０は、車両において、サイドライト、フロントガラス、後部窓、窓、バックミラー、およびサンルーフを形成することができる。幾つかの実施形態では、積層体またはガラス物品５３０は、車両の内部に内部仕切り（図示せず）を形成することができ、あるいは、車両の外面に配置されて、エンジンブロックカバー、ヘッドライトカバー、テールライトカバー、またはピラーカバーを形成することができる。１つ以上の実施形態では、車両は、内面（図示されていないが、ドアトリム、背もたれ、ドアパネル、ダッシュボード、センターコンソール、フロアボード、およびピラーを含みうる）を含んでよく、本明細書に記載される積層体またはガラス物品は、内面に配置されている。１つ以上の実施形態では、内部表面はディスプレイを含み、ガラス層はディスプレイ上に配置される。本明細書で用いられる場合、車両は、自動車、鉄道車両、機関車、ボート、船、および飛行機、ヘリコプター、ドローン、宇宙船などを含む。
【０１０５】
本開示の第５の態様は、本明細書に記載されるガラス物品または積層体を含む建築用途に関する。幾つかの実施形態では、建築用途は、１つ以上の実施形態による積層体またはガラス物品を少なくとも部分的に使用して形成される、手すり、階段、装飾パネル、または壁のカバー、柱、仕切り、エレベータかご、家庭用器具、窓、家具、および他の用途を含む。
【０１０６】
１つ以上の実施形態では、ガラス物品を含む積層体の部分は、ガラス物品が内部に隣接するように、ガラス物品が車両の内部若しくは建物または部屋の内部に面するように、車両または建築用途内に位置付けられる（他のガラスプライは外部に隣接している）。幾つかの実施形態では、積層体のガラス物品は、内部と直接接触している（すなわち、内部に面するガラス物品の表面は、むき出しであり、コーティングされていない）。
【０１０７】
１つ以上の実施形態では、ガラス物品を含む積層体の部分は、ガラス物品が外部に隣接するように、ガラス物品が車両の外部若しくは建物または部屋の外部に面するように、車両または建築用途内に位置付けられる（他のガラスプライは内部に隣接している）。幾つかの実施形態では、積層体のガラス物品は、外部と直接接触している（すなわち、外部に面するガラス物品の表面は、むき出しであり、コーティングされていない）。
【０１０８】
第１の例（図４または５参照）では、積層体は、１つ以上の実施形態によるガラス物品を含む第１のガラス層３１０、４１０、ソーダ石灰ガラス物品を含む第２のガラス層３３０、４３０、およびＰＶＢを含む中間層３２０、４２０を含む。１つ以上の実施形態では、第１の層に用いられるガラス物品は、約１ｍｍ以下の厚さを有する。幾つかの実施形態では、第１の層のガラス物品は、化学的に強化されている。幾つかの実施形態では、第２のガラス層に用いられるソーダ石灰ガラス物品は、アニールされる。１つ以上の実施形態では、積層体は、第１のガラス層（１つ以上の実施形態によるガラス物品を含む）が車両の内部に面するように、車両内に位置付けられる。
【０１０９】
第２の例（図４または５参照）では、積層体は、１つ以上の実施形態によるガラス物品を含む第１のガラス層３１０、４１０、ソーダ石灰ガラス物品を含む第２のガラス層３３０、４３０、およびＰＶＢを含む中間層３２０、４２０を含む。１つ以上の実施形態では、第１の層に用いられるガラス物品は、約１ｍｍ以下の厚さを有する。幾つかの実施形態では、第１の層のガラス物品は、熱的に強化されている。幾つかの実施形態では、第２のガラス層に用いられるソーダ石灰ガラス物品は、アニールされる。１つ以上の実施形態では、積層体は、第１のガラス層（１つ以上の実施形態によるガラス物品を含む）が車両の内部に面するように、車両内に位置付けられる。
【０１１０】
本開示の第６の態様は、ガラス物品の成形方法に関する。１つ以上の実施形態では、本方法は、バッチ組成物を約１３００℃超の温度で溶融し、溶融ガラスを形成する工程であって、該バッチ組成物が、鉄源および上述の実施形態のいずれか１つ以上に記載されるガラス組成物を含む、工程；並びに、溶融ガラスをシートへと成形する工程を含む。
【０１１１】
１つ以上の実施形態では、バッチ組成物は、約０．２未満（例えば、０．１８以下、０．１６以下、１．５以下、１．４以下、１．２以下、または約０．１以下）の酸素フガシティーを含む環境で溶融される。理論に束縛されるものではないが、バッチ組成物が、より還元的な環境で溶融されると、得られるガラス物品は、改善された色彩および日射性能を示す。１つ以上の実施形態では、鉄源は、Ｆｅ２Ｏ３、Ｆｅ３Ｏ４、およびシュウ酸鉄のうちのいずれか１つ以上を含みうる。
【０１１２】
本方法の１つ以上の実施形態では、バッチを溶融する工程は、バッチに還元剤を添加する工程を含む。還元剤は、燃焼または加熱時に酸素を消費する、任意の材料または添加剤でありうる。例示的な還元剤としては、炭素および炭素含有化合物が挙げられる。本明細書で用いられる場合、語句「炭素含有化合物」は、糖、並びに、コーン油、石油製品（モーターオイル）、ジャガイモ、ココナッツの殻などの有機材料を含む。
【実施例】
【０１１３】
以下の実施例によって、さまざまな実施形態がさらに明らかになるであろう。
【０１１４】
実施例１〜４７
実施例１〜４７は、灰色に着色されたガラス物品の形成に用いられるガラス組成物である。実施例１〜４７のガラス組成（モル％単位）が表１に提供されている。表１はまた、鉄源（「Ｆｅ２Ｏ３源」）、用いた還元剤（使用する場合）、溶融環境、およびガラス物品の形成に用いた溶融温度（℃）についての情報も含む。表１はまた、ガラス物品（厚さ１ｍｍまたは０．７ｍｍ）の光学性能も示している。ａ＊およびｂ＊値は透過率で提供される。
【０１１５】
【表１−１】
2020512253.tif 000003
【０１１６】
【表１−２】
2020512253.tif 000004
【０１１７】
【表１−３】
2020512253.tif 000005
【０１１８】
【表１−４】
2020512253.tif 000006
【０１１９】
【表１−５】
2020512253.tif 000007
【０１２０】
【表１−６】
2020512253.tif 000008
【０１２１】
【表１−７】
2020512253.tif 000009
【０１２２】
【表１−８】
2020512253.tif 000010
【０１２３】
【表１−９】
2020512253.tif 000011
【０１２４】
【表１−１０】
2020512253.tif 000012
【０１２５】
図８は、実施例３０〜４７の平均全日射透過率（％Ｔｔｓ）および可視スペクトルに沿った透過率（％Ｔｖｉｓ）を示すグラフである。
【０１２６】
図９は、１ｍｍ厚および０．７ｍｍ厚の実施例１〜４７についてのａ＊およびｂ＊値（Ｄ６５光源を使用して測定）を示すグラフである。
【０１２７】
図１０は、実施例３０〜４７についてのＦｅ２Ｏ３量（モル％）の関数としての平均全日射透過率（％Ｔｔｓ）および可視スペクトルに沿った平均透過率（％Ｔｖｉｓ）を示すグラフである。
【０１２８】
図１１は、実施例３０〜４７についてのＦｅ２Ｏ３量（モル％）の関数としてのＵＶスペクトルに沿った平均透過率（％Ｔｕｖ）を示すグラフである。
【０１２９】
図１２は、１ｍｍ厚の実施例１〜３７について、および０．７ｍｍ厚の実施例７〜４７についてのａ＊およびｂ＊値（Ｄ６５光源を使用して測定）を示すグラフである。図１３は、１ｍｍ厚および０．７ｍｍ厚の実施例１〜３７についての対応するＬ＊値（Ｄ６５光源を使用して測定）を示すグラフである。これらのガラスは灰褐色の色合いを示した。
【０１３０】
実施例４８〜８５
実施例４８〜８５は、緑色の色合いをしたガラス物品の形成に使用されるガラス組成物である。実施例４８〜８５のガラス組成（モル％単位）が表２に提供されている。表２はまた、鉄源（「Ｆｅ２Ｏ３源」）、用いた還元剤（使用する場合）、溶融環境、およびガラス物品の形成に用いた溶融温度（℃）についての情報も含む。表２はまた、ガラス物品（厚さ１ｍｍまたは０．７ｍｍ）の光学性能も示している。ａ＊およびｂ＊値は透過率で提供される。
【０１３１】
【表２−１】
2020512253.tif 000013
【０１３２】
【表２−２】
2020512253.tif 000014
【０１３３】
【表２−３】
2020512253.tif 000015
【０１３４】
【表２−４】
2020512253.tif 000016
【０１３５】
【表２−５】
2020512253.tif 000017
【０１３６】
【表２−６】
2020512253.tif 000018
【０１３７】
【表２−７】
2020512253.tif 000019
【０１３８】
【表２−８】
2020512253.tif 000020
【０１３９】
【表２−９】
2020512253.tif 000021
【０１４０】
【表２−１０】
2020512253.tif 000022
【０１４１】
【表２−１１】
2020512253.tif 000023
【０１４２】
【表２−１２】
2020512253.tif 000024
【０１４３】
【表２−１３】
2020512253.tif 000025
【０１４４】
【表２−１４】
2020512253.tif 000026
【０１４５】
【表２−１５】
2020512253.tif 000027
【０１４６】
【表２−１６】
2020512253.tif 000028
【０１４７】
図１４は、０．７ｍｍの厚さにおける、実施例５７〜６０、６７〜７１、および７７〜７９における、鉄の酸化還元状態の関数としての可視スペクトルに対する平均透過率（％Ｔｖｉｓ）および全日射透過（％Ｔｔｓ）を示すグラフである。実施例５７〜６０、６７〜７１、および７７〜７９は、１質量％〜２質量％のＦｅを有する。図１４に示されるように、酸化した鉄源（Ｆｅ２Ｏ３およびＦｅ３Ｏ４）を使用して、Ｆｅ２＋含量がより低いガラスを調製するとともに、シュウ酸鉄（ＦｅＣ２Ｏ４）などの還元された鉄を使用して、若しくは鉄源としてＦｅ２Ｏ３を使用しつつ、還元剤として糖を使用して、Ｆｅ２＋レベルがより高いガラスを製造した。ほとんどの還元されたガラス（Ｆｅ２＋がより高い）は、より低い％Ｔｖｉｓおよび％Ｔｔｓを有するガラスを結果的にもたらした。
【０１４８】
図１５は、１ｍｍ厚および０．７ｍｍ厚の実施例４８〜８５についてのａ＊およびｂ＊値（Ｄ６５光源を使用して測定）を示すグラフである。
【０１４９】
図１６は、１ｍｍ厚および０．７ｍｍ厚の実施例４８〜８５についてのＬ＊値（Ｄ６５光源を使用して測定）を示すグラフである。
【０１５０】
図１７は、０．７ｍｍの厚さについては実施例４８〜５１、５３〜５４、５７〜６０、６２、６４、６７〜７１、７７〜７９および８５、並びに０．４ｍｍの厚さについては実施例７７〜７９についてのＦｅ２Ｏ３量（モル％）の関数としての平均全日射透過率（％Ｔｔｓ）のグラフである。図１７に示されるように、平均全透過率（％Ｔｔｓ）は、鉄含量が増加するにつれて低下する。所与の鉄含量では、平均全透過率（％Ｔｔｓ）は、ガラス中のＦｅ２＋の相対含量を増加させることによって低下させることができる。
【０１５１】
理論には縛られないが、ガラス組成物は、該ガラス組成物から形成されたガラス物品が示す、結果として生じる色および透過スペクトルに重要な役割を果たすと考えられる。例えば、ガラス組成は、遷移金属イオンの溶媒和度、酸化還元状態、および配位数に影響を与える。例えば、鉄を過アルカリガラス組成物に添加すると、得られるガラス物品は、青緑色の色合いを示す。他方では、鉄を電荷平衡化されたガラス組成物に添加すると、得られるガラス物品は灰褐色の色合いを示す。
【０１５２】
加えて、理論には縛られないが、ガラス組成物中に含まれる鉄または他の遷移金属の酸化還元状態もまた、スペクトルのＵＶ領域および可視領域にわたる吸収に影響を与え、またスペクトルの赤外領域における吸収にも影響を与える。例えば、Ｆｅ２＋は、およそ１１００ｎｍの波長に強い吸収を有する。
【０１５３】
実施例４８〜８５のガラス組成物では、Ｆｅ２Ｏ３が主着色剤として使用されている。しかしながら、幾つかの実施例では、得られるガラス物品のＬ＊ａ＊ｂ＊色座標を調整し、スペクトルの可視領域および赤外領域でのガラス物品の吸収をさらに修正するために、Ｃｏ、Ｎｉ、Ｖ、Ｃｕなどの他の遷移金属を添加した。例えば、コバルトの添加は、ガラス物品を、より負のａ＊、ｂ＊値へとシフトさせて、ガラスをより青緑色に見せる。他方では、実施例１〜４７の灰色のガラスは、Ｃｏが含まれる場合には、ａ＊、ｂ＊座標がより中性の灰色の値へとシフトすることを示している。
【０１５４】
ガラスの透過スペクトルおよび色を修正する別の方法は、異なる還元剤または酸化剤を使用することによってガラスの酸化還元化学を操作することによるものである。幾つかの実施例では、還元剤として、炭素、糖、およびシュウ酸鉄などの還元剤を使用した。図１４に示されるように、ガラス中のＦｅ２＋含量の増加の関数として、％Ｔｖｉｓは、Ｔｔｓに対して増加する。
【０１５５】
要約すると、Ｆｅ含量、鉄の酸化還元状態、追加の遷移金属の添加を用いて、所与のガラス組成物の色および透過スペクトルを調整し、平衡化することができる。これらの方策を本明細書に記載される実施例および実施形態に使用して、軽量化および低排出量につながる、典型的な自動車用ガラス物品の厚さのごく一部を有する、自動車用途のための光学的要件を示すガラス物品を提供した。
【０１５６】
本開示の態様（１）は、ガラス組成物を含むガラス物品に関し、該ガラス組成物は、約４０モル％〜約８０モル％の範囲の量のＳｉＯ２；約４モル％を超える量のＡｌ２Ｏ３；約６モル％未満の量のＣａＯ；Ｂ２Ｏ３またはＭｇＯ（ＭｇＯは約０〜約１３モル％の範囲の量で存在する）；ゼロではない量のアルカリ金属酸化物（Ｒ２Ｏ）であって、ガラス物品におけるＲ２ＯとＡｌ２Ｏ３の量との差が、約−０．５〜約１．５の範囲内にある、Ｒ２Ｏ；および、Ｆｅ２Ｏ３として表されるＦｅであって、最大で約１モル％までの量で存在する、Ｆｅ、を含む。
【０１５７】
本開示の態様（２）は、ガラス物品が０．７ｍｍの厚さを有する場合に、約３００ｎｍ〜約２５００ｎｍの範囲の波長にわたり、約８８％以下の平均全日射透過率を示す、本開示の態様（１）のガラス物品に関する。
【０１５８】
本開示の態様（３）は、ガラス組成物が、約０．２モル％以下の量のＳｎＯ２をさらに含む、本開示の態様（１）または本開示の態様（２）のガラス物品に関する。
【０１５９】
本開示の態様（４）は、ガラス組成物が、約１．５以下のＲ２ＯのＡｌ２Ｏ３に対する組成比をさらに含む、態様（１）〜（３）のいずれかに記載のガラス物品に関する。
【０１６０】
本開示の態様（５）は、ガラス物品が、約３８０ｎｍ〜約７８０ｎｍの範囲の波長にわたり、０．７ｍｍの厚さにおいて、約７５％〜約８５％の範囲の平均透過率を示す、態様（１）〜（４）のいずれかに記載のガラス物品に関する。
【０１６１】
本開示の態様（６）は、Ｒ２ＯのＡｌ２Ｏ３に対する組成比が約０．８〜約１．５の範囲である、態様（１）〜（５）のいずれかに記載のガラス物品に関する。
【０１６２】
本開示の態様（７）は、ガラス組成物がＬｉ２Ｏをさらに含む、態様（１）〜（６）のいずれかに記載のガラス物品に関する。
【０１６３】
本開示の態様（８）は、Ｄ６５光源下におけるＣＩＥ  Ｌ＊ａ＊ｂ＊（ＣＩＥＬＡＢ）色空間の下で、ａ＊が約−２〜約５の範囲内にあり、ｂ＊が約−１〜約１０の範囲内にあり、Ｌ＊が約５５〜約９８の範囲内にある、透過率の色座標をさらに示す、態様（１）〜（７）のいずれかに記載のガラス物品に関する。
【０１６４】
本開示の態様（９）は、Ｆｅ２Ｏ３として表されるＦｅの合計量が、約０．１モル％〜約１モル％の範囲の量で存在する、態様（１）〜（８）のいずれかに記載のガラス物品に関する。
【０１６５】
本開示の態様（１０）は、ガラス組成物が、約０．００１モル％〜０．００７モル％の範囲の量のＣｏ３Ｏ４として表されるＣｏの合計量をさらに含む、態様（１）〜（９）のいずれかに記載のガラス物品に関する。、
本開示の態様（１１）は、ガラス組成物がＮｉＯ、Ｖ２Ｏ５、およびＴｉＯ２のうちのいずれか１つ以上をさらに含む、態様（１）〜（１０）のいずれかに記載のガラス物品に関する。
【０１６６】
本開示の態様（１２）は、ガラス組成物が、約６０モル％〜７５モル％の範囲の量のＳｉＯ２；約８モル％〜約１４モル％の範囲の量のＡｌ２Ｏ３；約６モル％〜約１０モル％の範囲の量のＢ２Ｏ３；約６モル％〜約１４モル％の範囲の量のＲ２Ｏ；および、約０モル％〜約２モル％の範囲の量のＭｇＯを含む、態様（１）〜（１１）のいずれかに記載のガラス物品に関する。
【０１６７】
本開示の態様（１３）は、ガラス物品が強化されている、態様（１）〜（１２）のいずれかに記載のガラス物品に関する。
【０１６８】
本開示の態様（１４）は、ガラス組成物を含むガラス物品に関し、該組成物は、約４０モル％〜約８０モル％の範囲の量のＳｉＯ２；約５％モル％を超える量のＡｌ２Ｏ３；合計量のアルカリ金属酸化物（Ｒ２Ｏ）であって、該Ｒ２ＯのＡｌ２Ｏ３に対する比が約１以上である、Ｒ２Ｏ；Ｎａ２Ｏ；約０〜約１３モル％の範囲の量のＭｇＯ；Ｋ２Ｏ、ＳｎＯ２およびＴｉＯ２のうちの少なくとも１つを含み、ここで、Ｋ２Ｏは１モル％を超える量で存在し、ＴｉＯ２は約２．５モル％未満の量で存在し、Ｎａ２ＯのＫ２Ｏに対する比は約１０を超える。
【０１６９】
本開示の態様（１５）は、ガラス物品が０．７ｍｍの厚さを有する場合に、該ガラス物品が、約３００ｎｍ〜約２５００ｎｍの範囲の波長にわたり、約８８％以下の平均全日射透過率を示す、本開示の態様（１４）のガラス物品に関する。
【０１７０】
本開示の態様（１６）は、ガラス組成物が、約０．２モル％以下の量のＳｎＯ２をさらに含む、本開示の態様（１４）または（１５）のガラス物品に関する。
【０１７１】
本開示の態様（１７）は、ガラス組成物が実質的にＬｉ２Ｏを含まない、本開示の態様（１４）〜態様（１６）のいずれかに記載のガラス物品に関する。
【０１７２】
本開示の態様（１８）は、ガラス組成物が、Ｆｅ２Ｏ３として表されるＦｅをさらに含み、該Ｆｅ２Ｏ３として表されるＦｅの合計量が約０モル％〜約１モル％の範囲内にある、態様（１４）〜（１７）のいずれかに記載のガラス物品に関する。
【０１７３】
本開示の態様（１９）は、ガラスが０．７ｍｍの厚さを有する場合に、ガラス物品が、約３８０ｎｍ〜約７８０ｎｍの範囲の波長にわたり、約７５％〜約８５％の平均透過率を示す、態様（１４）〜（１８）のいずれかに記載のガラス物品に関する。
【０１７４】
本開示の態様（２０）は、Ｒ２ＯのＡｌ２Ｏ３に対する比が約１〜約１２の範囲である、態様（１４）〜（１９）のいずれかに記載のガラス物品に関する。
【０１７５】
本開示の態様（２１）は、Ｄ６５光源下におけるＣＩＥ  Ｌ＊ａ＊ｂ＊（ＣＩＥＬＡＢ）色空間の下で、ａ＊が約−１０〜約０の範囲内にあり、ｂ＊が約−３〜約１０の範囲内にあり、Ｌ＊が約８０〜約９５の範囲内にある、透過率の色座標をさらに示す、態様（１４）〜（２０）のいずれかに記載のガラス物品に関する。
【０１７６】
本開示の態様（２２）は、ガラス組成物が、ＮｉＯ、Ｖ２Ｏ５、Ｃｏ（Ｃｏ３Ｏ４として表される）、およびＴｉＯ２のうちのいずれか１つ以上をさらに含む、態様（１４）〜（２１）のいずれかに記載のガラス物品に関する。
【０１７７】
本開示の態様（２３）は、態様（１４）〜（２２）のいずれかに記載のガラス物品に関し、該ガラス組成物は、約６０モル％〜７５モル％の範囲の量のＳｉＯ２；約６モル％〜約１２モル％の範囲の量のＡｌ２Ｏ３；約１０モル％〜約１６モル％の範囲の量のＲ２Ｏ；および、約１モル％〜約１０モル％の範囲の量のＭｇＯを含む。
【０１７８】
本開示の態様（２４）は、ガラス組成物が実質的にＢ２Ｏ３を含まない、態様（１４）〜（２３）のいずれかに記載のガラス物品に関する。
【０１７９】
本開示の態様（２５）は、ガラス物品が強化されている、態様（１４）〜（２４）のいずれかに記載のガラス物品に関する。
【０１８０】
本開示の態様（２６）は、第１のガラス層；第１のガラス層上に配置された中間層；および、第１のガラス層の反対側の中間層上に配置された第２のガラス層を含み、第１のガラス層および第２のガラス層の一方または両方が、態様（１）〜（１３）のいずれかに記載のガラス物品を含む、積層体に関する。
【０１８１】
本開示の態様（２７）は、第１のガラス層および第２のガラス層の一方または両方が１．６ｍｍ未満の厚さを含む、本開示の態様（２６）の積層体に関する。
【０１８２】
本開示の態様（２８）は、第１のガラス層および第２のガラス層の一方または両方が強化されている、本開示の態様（２６）または本開示の態様（２７）の積層体に関する。
【０１８３】
本開示の態様（２９）は、第１のガラス層；第１のガラス層上に配置された中間層；および、第１のガラス層の反対側の中間層上に配置された第２のガラス層を含み、第１のガラス層および第２のガラス層の一方または両方が、態様（１４）〜（２５）のいずれかに記載のガラス物品を含む、積層体に関する。
【０１８４】
本開示の態様（３０）は、第１のガラス層および第２のガラス層の一方または両方が１．６ｍｍ未満の厚さを含む、本開示の態様（２９）の積層体に関する。
【０１８５】
本開示の態様（３１）は、第１のガラス層および第２のガラス層の一方または両方が強化されている、本開示の態様（２９）または（３０）の積層体に関する。
【０１８６】
本開示の態様（３２）は、バッチ組成物を約１３００℃超の温度で溶融し、溶融ガラスを形成する工程であって、該バッチ組成物が、鉄源および態様（１）〜（２５）のいずれかに記載のガラス組成物を含む、工程；並びに、溶融ガラスをシートへと成形する工程を含む、ガラス物品の成形方法に関する。
【０１８７】
本開示の態様（３３）は、バッチ組成物が、約０．２未満の酸素フガシティーを含む環境で溶融される、本開示の態様（３２）の方法に関する。
【０１８８】
本開示の態様（３４）は、鉄源が、Ｆｅ２Ｏ３、Ｆｅ３Ｏ４、およびシュウ酸鉄のうちのいずれか１つ以上を含む、本開示の態様（３２）または（３３）の方法に関する。
【０１８９】
本開示の態様（３５）は、バッチを溶融する工程が、バッチに還元剤を添加する工程を含む、態様（３２）〜（３４）のいずれかに記載の方法に関する。
【０１９０】
本開示の態様（３６）は、還元剤が、炭素および炭素含有化合物から選択される、態様（３２）〜（３５）のいずれかに記載の方法に関する。
【０１９１】
本開示の態様（３７）は、内部を含む本体；内部と連通している本体の開口部；開口部に配置された窓であって、態様（１）〜（２５）のいずれかに記載されるガラス物品を含む窓を含む車両に関する。
【０１９２】
本開示の態様（３８）は、内部を含む本体；内部と連通している本体の開口部；開口部に配置された窓であって、態様（２６）〜（３１）のいずれかに記載される積層体を含む窓を含む車両に関する。
【０１９３】
本発明の精神または範囲から逸脱することなく、さまざまな修正および変更を加えることができることは、当業者にとって明らかであろう。
【０１９４】
以下、本発明の好ましい実施形態を項分け記載する。
【０１９５】
実施形態１
ガラス組成物を含むガラス物品であって、該ガラス組成物が、
約４０モル％〜約８０モル％の範囲の量のＳｉＯ２；
約４モル％を超える量のＡｌ２Ｏ３；
約６モル％未満の量のＣａＯ；
Ｂ２Ｏ３またはＭｇＯ（ＭｇＯは約０〜約１３モル％の範囲の量で存在する）；
ゼロではない量のアルカリ金属酸化物（Ｒ２Ｏ）であって、前記ガラス物品におけるＲ２ＯとＡｌ２Ｏ３の量との差が、約−０．５〜約１．５の範囲内にある、Ｒ２Ｏ；および
Ｆｅ２Ｏ３として表されるＦｅであって、最大で約１モル％までの量で存在する、Ｆｅ
を含む、ガラス物品。
【０１９６】
実施形態２
前記ガラス物品が、０．７ｍｍの厚さを有する場合に、約３００ｎｍ〜約２５００ｎｍの範囲の波長にわたり、約８８％以下の平均全日射透過率を示す、実施形態１に記載のガラス物品。
【０１９７】
実施形態３
前記ガラス組成物が、約０．２モル％以下の量のＳｎＯ２をさらに含む、実施形態１または２に記載のガラス物品。
【０１９８】
実施形態４
前記ガラス組成物が、約１．５以下のＲ２ＯのＡｌ２Ｏ３に対する組成比をさらに含む、実施形態１〜３のいずれかに記載のガラス物品。
【０１９９】
実施形態５
前記ガラス物品が、０．７ｍｍの厚さにおいて、約３８０ｎｍ〜約７８０ｎｍの範囲の波長にわたり、約７５％〜約８５％の範囲の平均透過率を示す、実施形態１〜４のいずれかに記載のガラス物品。
【０２００】
実施形態６
Ｒ２ＯのＡｌ２Ｏ３に対する組成比が約０．８〜約１．５の範囲内にある、実施形態１〜５のいずれかに記載のガラス物品。
【０２０１】
実施形態７
前記ガラス組成物がＬｉ２Ｏをさらに含む、実施形態１〜６のいずれかに記載のガラス物品。
【０２０２】
実施形態８
Ｄ６５光源下における、ＣＩＥ  Ｌ＊ａ＊ｂ＊（ＣＩＥＬＡＢ）色空間の下で、ａ＊が約−２〜約５の範囲内にあり、ｂ＊が約−１〜約１０の範囲内にあり、Ｌ＊が約５５〜約９８の範囲内にある、透過率の色座標をさらに示す、実施形態１〜７のいずれかに記載のガラス物品。
【０２０３】
実施形態９
Ｆｅ２Ｏ３として表されるＦｅの合計量が、約０．１モル％〜約１モル％の範囲の量で存在する、実施形態１〜８のいずれかに記載のガラス物品。
【０２０４】
実施形態１０
前記ガラス組成物がさらに、Ｃｏ３Ｏ４として表されるＣｏの合計量を、約０．００１モル％〜０．００７モル％の範囲の量で含む、実施形態１〜９のいずれかに記載のガラス物品。
【０２０５】
実施形態１１
前記ガラス組成物が、ＮｉＯ、Ｖ２Ｏ５、およびＴｉＯ２のうちのいずれか１つ以上をさらに含む、実施形態１〜１０のいずれかに記載のガラス物品。
【０２０６】
実施形態１２
前記ガラス組成物が、
約６０モル％〜７５モル％の範囲の量のＳｉＯ２；
約８モル％〜約１４モル％の範囲の量のＡｌ２Ｏ３；
約６モル％〜約１０モル％の範囲の量のＢ２Ｏ３；
約６モル％〜約１４モル％の範囲の量のＲ２Ｏ；および
約０モル％〜約２モル％の範囲の量のＭｇＯ
を含む、実施形態１〜１１のいずれかに記載のガラス物品。
【０２０７】
実施形態１３
前記ガラス物品が強化されている、実施形態１〜１２のいずれかに記載のガラス物品。
【０２０８】
実施形態１４
ガラス組成物を含むガラス物品であって、前記組成物が、
約４０モル％〜約８０モル％の範囲の量のＳｉＯ２；
約５％モル％を超える量のＡｌ２Ｏ３；
Ｒ２ＯのＡｌ２Ｏ３に対する比が約１以上である、合計量のアルカリ金属酸化物（Ｒ２Ｏ）；
Ｎａ２Ｏ；
約０〜約１３モル％の範囲の量のＭｇＯ；
Ｋ２Ｏ、ＳｎＯ２、およびＴｉＯ２のうちの少なくとも１つ（Ｋ２Ｏは１モル％を超える量で存在し、ＴｉＯ２は約２．５モル％未満の量で存在する）；および
約１０を超えるＮａ２ＯのＫ２Ｏに対する比
を含む、ガラス物品。
【０２０９】
実施形態１５
前記ガラス物品が０．７ｍｍの厚さを有する場合に、該ガラス物品が、約３００ｎｍ〜約２５００ｎｍの範囲の波長にわたり、約８８％以下の平均全日射透過率を示す、実施形態１４に記載のガラス物品。
【０２１０】
実施形態１６
前記ガラス組成物が、約０．２モル％以下の量のＳｎＯ２をさらに含む、実施形態１４または１５に記載のガラス物品。
【０２１１】
実施形態１７
前記ガラス組成物がＬｉ２Ｏを実質的に含まない、実施形態１４〜１６のいずれかに記載のガラス物品。
【０２１２】
実施形態１８
前記ガラス組成物が、Ｆｅ２Ｏ３として表されるＦｅをさらに含み、該Ｆｅ２Ｏ３として表されるＦｅの合計量が約０モル％〜約１モル％の範囲内にある、実施形態１４〜１７のいずれかに記載のガラス物品。
【０２１３】
実施形態１９
前記ガラスが０．７ｍｍの厚さを有する場合に、該ガラス物品が、約３８０ｎｍ〜約７８０ｎｍの範囲の波長にわたり、約７５％〜約８５％の範囲の平均透過率を示す、実施形態１４〜１８のいずれかに記載のガラス物品。
【０２１４】
実施形態２０
前記Ｒ２ＯのＡｌ２Ｏ３に対する比が約１〜約１２の範囲内にある、実施形態１４〜１９のいずれかに記載のガラス物品。
【０２１５】
実施形態２１
Ｄ６５光源下における、ＣＩＥ  Ｌ＊ａ＊ｂ＊（ＣＩＥＬＡＢ）色空間の下で、ａ＊が約−１０〜約０の範囲内にあり、ｂ＊が約−３〜約１０の範囲内にあり、Ｌ＊が約８０〜約９５の範囲内にある、透過率の色座標をさらに示す、実施形態１４〜２０のいずれかに記載のガラス物品。
【０２１６】
実施形態２２
前記ガラス組成物が、ＮｉＯ、Ｖ２Ｏ５、Ｃｏ（Ｃｏ３Ｏ４として表される）、およびＴｉＯ２のうちのいずれか１つ以上をさらに含む、実施形態１４〜２１のいずれかに記載のガラス物品。
【０２１７】
実施形態２３
前記ガラス組成物が、
約６０モル％〜７５モル％の範囲の量のＳｉＯ２；
約６モル％〜約１２モル％の範囲の量のＡｌ２Ｏ３；
約１０モル％〜約１６モル％の範囲の量のＲ２Ｏ；および
約１モル％〜約１０モル％の範囲の量のＭｇＯ
を含む、実施形態１４〜２２のいずれかに記載のガラス物品。
【０２１８】
実施形態２４
前記ガラス組成物がＢ２Ｏ３を実質的に含まない、実施形態１４〜２３のいずれかに記載のガラス物品。
【０２１９】
実施形態２５
前記ガラス物品が強化されている、実施形態１４〜２４のいずれかに記載のガラス物品。
【０２２０】
実施形態２６
第１のガラス層；
前記第１のガラス層上に配置された中間層；および
前記第１のガラス層の反対側の前記中間層上に配置された第２のガラス層
を含む、積層体であって、
前記第１のガラス層および前記第２のガラス層の一方または両方が、実施形態１〜１３のいずれかに記載のガラス物品を含む、
積層体。
【０２２１】
実施形態２７
前記第１のガラス層および前記第２のガラス層の一方または両方が１．６ｍｍ未満の厚さを含む、実施形態２６に記載の積層体。
【０２２２】
実施形態２８
前記第１のガラス層および前記第２のガラス層の一方または両方が強化されている、実施形態２６または２７に記載の積層体。
【０２２３】
実施形態２９
第１のガラス層；前記第１のガラス層上に配置された中間層；および、前記第１のガラス層の反対側の前記中間層上に配置された第２のガラス層
を含む、積層体であって、
前記第１のガラス層および前記第２のガラス層の一方または両方が、実施形態１４〜２５のいずれかに記載のガラス物品を含む、
積層体。
【０２２４】
実施形態３０
前記第１のガラス層および前記第２のガラス層の一方または両方が１．６ｍｍ未満の厚さを含む、実施形態２９に記載の積層体。
【０２２５】
実施形態３１
前記第１のガラス層および前記第２のガラス層の一方または両方が強化されている、実施形態２９または３０に記載の積層体。
【０２２６】
実施形態３２
ガラス物品の成形方法であって、
バッチ組成物を約１３００℃超の温度で溶融し、溶融ガラスを形成する工程であって、前記バッチ組成物が、鉄源および実施形態１〜２５のいずれかに記載のガラス組成物を含む、工程；並びに、
前記溶融ガラスをシートへと成形する工程
を含む、方法。
【０２２７】
実施形態３３
前記バッチ組成物が、約０．２未満の酸素フガシティーを含む環境において溶融される、実施形態３２に記載の方法。
【０２２８】
実施形態３４
前記鉄源が、Ｆｅ２Ｏ３、Ｆｅ３Ｏ４、およびシュウ酸鉄のうちのいずれか１つ以上を含む、実施形態３２または３３に記載の方法。
【０２２９】
実施形態３５
前記バッチを溶融する工程が、前記バッチに還元剤を添加する工程を含む、実施形態３２〜３４のいずれかに記載の方法。
【０２３０】
実施形態３６
前記還元剤が、炭素および炭素含有化合物から選択される、実施形態３２〜３５に記載の方法。
【０２３１】
実施形態３７
内部を含む本体；
内部と連通している前記本体の開口部；
前記開口部に配置された窓であって、実施形態１〜２５のいずれかに記載のガラス物品を含む、窓
を備えた、車両。
【０２３２】
実施形態３８
内部を含む本体；
内部と連通している前記本体の開口部；
前記開口部に配置された窓であって、実施形態２６〜３１のいずれかに記載の積層体を含む、窓
を備えた、車両。
【符号の説明】
【０２３３】
１００，１００Ａ  ガラス物品
１０２  第１の主面
１０４  第２の主面
１０６，１０８  非主面
１１０  厚さｔ
２００  積層体
２１０  第１のガラス層
２２０  中間層
３００  積層体
３１０  第１のガラス層
３２０  中間層
３３０  第２のガラス層
４００  積層体
４１０  第１のガラス層
４１２  第３の表面
４１４  第４の表面
４２０  中間層
４３０  第２のガラス層
４３２  第１の表面
４３４  第２の表面
４３５  第１の縁部
４３７  第２の縁部
５００  車両
５１０  本体
５２０  開口部
５３０  積層体またはガラス物品
【図１】
2020512253.tif 000029
【図２】
2020512253.tif 000030
【図３】
2020512253.tif 000031
【図４】
2020512253.tif 000032
【図５】
2020512253.tif 000033
【図６】
2020512253.tif 000034
【図７】
2020512253.tif 000035
【図８】
2020512253.tif 000036
【図９】
2020512253.tif 000037
【図１０】
2020512253.tif 000038
【図１１】
2020512253.tif 000039
【図１２】
2020512253.tif 000040
【図１３】
2020512253.tif 000041
【図１４】
2020512253.tif 000042
【図１５】
2020512253.tif 000043
【図１６】
2020512253.tif 000044
【図１７】
2020512253.tif 000045
【国際調査報告】
2020512253.tif 000046
2020512253.tif 000047
2020512253.tif 000048
2020512253.tif 000049
2020512253.tif 000050
2020512253.tif 000051